(57)【要約】  基板（１０）上に固相アレイを形成するように、化学物質を空間選択的に堆積することによってマイクロメートル規模及びナノメートル規模で製作又は製造する方法であって、静電気的潜像の形成のように、基板上の少なくとも一つの領域に基板の他の領域の電荷とは異なる静電荷を形成することによって、少なくとも一つの領域（１５）を定義する工程と、基板にエマルジョンを塗布する工程とを含む方法。エマルジョン（１６）は、帯電した不連続相及び該不連続相の中に担持された、又は該不連続相を含んでなる選択的に堆積されるべき成分を有している。このエマルジョンの不連続層は、当該領域上の静電荷により引寄せられることによって予め選択された領域に引寄せられ、反応を伴って又は伴わずに堆積が得られる。光導電体の使用によって、静電画像を形成することができる。形成されるアレイは、フラットスクリーンディスプレーパネルのためのものであってよく、ＤＮＡチップ、印刷回路、半導体チップ、ナノテクノロジー、ミクロ電気機械的システム、可撓性印刷回路等を製造するためのものであってよい。【選択図】      図１
2007523735.tif 000002
【特許請求の範囲】
【請求項１】
基板上におけるマイクロメートル規模及びナノメートル規模の空間選択的な化学物質の堆積による製造方法であって：該方法は、
（ａ）前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相及び該不連続相の中に担持された、又は該不連続相を含んでなる選択的に堆積されるべき成分を含んでなる工程と；
（ｃ）前記領域の電荷との間の引力又は斥力により、前記エマルジョンの不連続相を前記少なくとも一つの領域に向けさせる工程と；
を具備する方法。
【請求項２】
請求項１に記載の方法において、前記選択的に堆積されるべき成分が、生体活性剤、活性化されたヌクレオシドアミダイト（Ａ，Ｃ，Ｇ又はＴ）、活性化されたオリゴヌクレオチド、酸及び塩基を含む試薬若しくは反応体、ブロッキング化学薬品、脱ブロッキング化学薬品、有機若しくは無機の誘導体化化学薬品、触媒、医薬、染料若しくは顔料からなる群から選択される方法。
【請求項３】
請求項１に記載の方法であって、さらに、前記基板上の同じ位置又は別の位置において段階的な堆積プロセスを与え、また前記基板上でのコンビナトリアル合成を達成するために、工程（ａ）〜（ｃ）の反復を実行する工程を含んでなる方法。
【請求項４】
基板上におけるマイクロメートル規模及びナノメートル規模の空間選択的な化学物質の堆積による製造方法であって：該方法は、
（ａ）前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相及び該不連続相の中に担持された、又は該不連続相を含んでなる固相アレイの形成に寄与する化学試薬を有する工程と；
（ｃ）必要とされない領域における堆積を低減するために、前記領域の静電荷による引力によって、任意にバイアス電圧の使用によって、前記エマルジョンの不連続相を前記少なくとも一つの領域に堆積する工程と；
（ｄ）前記少なくとも一つの領域において、化学反応又は物理反応を起こさせる工程と；
（ｅ）前記エマルジョンを除去する工程と；
を具備する方法。
【請求項５】
請求項４に記載の方法であって、さらに、前記基板上の同じ位置又は別の位置において段階的な堆積プロセスを与えるために、工程（ａ）〜（ｅ）の反復を実行する工程を含んでなる方法。
【請求項６】
請求項４に記載の方法であって、さらに、前記基板に更なる試薬を注ぐ工程を含んでなり、ここで前記更なる試薬の反応は、先に空間選択的堆積が生じた場所でのみ生じる方法。
【請求項７】
段階的反応プロセスを使用することにより、基板上に固相化学アレイを形成する方法であって：該方法は、
（ａ）前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相液滴及び該不連続相の中に担持された、又は該不連続相を含んでなる化学試薬を有する工程と；
（ｃ）必要とされない領域における堆積を低減するために、前記領域の静電荷によって、任意にバイアス電圧の使用によって、前記エマルジョンの不連続相を前記少なくとも一つの領域に堆積する工程と；
（ｄ）前記少なくとも一つの領域において、化学反応を起こさせる工程と；
（ｅ）前記エマルジョンを除去する工程と；
（ｆ）前記段階的反応プロセスの後続の工程を実施する工程と；
を具備する方法。
【請求項８】
請求項６に記載の方法であって、前記基板にエマルジョンを塗布する工程は、該エマルジョンを塗布する前に、前記基板に連続相の液体又はもう一つの液体のコーティングを塗布する工程を含んでなる方法。
【請求項９】
各結合工程の前に脱保護工程を備えた段階的結合プロセスを使用して、基板上にＤＮＡアレイを形成する方法であって：該方法は、
（ａ）除去可能な保護基により保護された表面官能基を備えた基板を調製する工程と；
（ｂ）前記基板上の少なくとも一つの領域に、前記基板の他の領域における電界とは異なる電界を形成することによって、前記一つの領域を規定する工程と；
（ｃ）前記基板にエマルジョンを塗布し、該エマルジョンは、帯電した不連続相液滴及び該不連続相の中に担持された化学的脱保護剤を有する工程と；
（ｄ）必要とされない領域における堆積を低減するために、前記領域の電界によって、任意にバイアス電圧の使用によって、前記エマルジョンの不連続相を前記少なくとも一つの領域に堆積する工程と；
（ｅ）前記少なくとも一つの領域において、化学的脱保護を起こさせる工程と；
（ｆ）前記エマルジョンを除去する工程と；
（ｇ）前記段階的結合プロセスの後続の工程を実施する工程と；
を含んでなる方法。
【請求項１０】
請求項９に記載の方法であって、前記段階的結合プロセスの後続の工程が、オリゴデオキシヌクレオチドを合成するためのホスホロアミダイト化学における工程である方法。
【請求項１１】
請求項９に記載の方法であって、前記エマルジョンの連続相は、約１×１０6オーム・ｃｍ以上の体積抵抗率を有する電気的に絶縁性の液体を含んでなる方法。
【請求項１２】
請求項９に記載の方法であって、前記エマルジョンの連続相が、ヘキサン、シクロヘキサン、イソオクタン、デカリン、ヘプタン、芳香族炭化水素、及びイソデカンのような炭化水素並びに炭化水素の混合物；線状、環状、又は多環状のパーフルオロアルカン、ビス（パーフルオロアルキル）アルケン、パーフルオロエーテル、パーフルオロアルキルアミン、臭化パーフルオロアルキル及び塩化パーフルオロアルキルを含むフルオロ炭素化合物を含むフルオロ化学薬品；ポリフェニルメチルシロキサン、ジメチルポリシロキサン、ポリジメチルシロキサン、及び環状ジメチルシロキサンのようなシリコーン液を含んでなる群から選択される方法。
【請求項１３】
請求項９に記載の方法であって、前記エマルジョンの連続相が、ゲル又は高粘性液体である方法。
【請求項１４】
請求項９に記載の方法であって、前記エマルジョンの不連続相は、非水性で前記連続相と混和せず又は連続相中に実質的に不溶性である方法。
【請求項１５】
請求項９に記載の方法であって、前記エマルジョンの不連続相は、試薬、活性化学試薬を担持する溶媒、又は該不連続相中に分散された固体又は不溶性液体のためのキャリア液を含んでなる群から選択される方法。
【請求項１６】
請求項９に記載の方法であって、前記エマルジョンの不連続相は、アセトン、アセトニトリル、シクロヘキサノン、ジブロモメタン、ジクロロメタン（塩化メチレン、ＤＣＭ）、トリクロロメタン、ジメチルホルムアミド（ＤＭＦ）、ジオキサン、１，２−ジクロロエタン（ＤＣＥ）、ニトロメタン、テトラヒドロフラン、トルエン、デカリン、ジメチルホルムアミド、イソブタノール、プロピレンカーボネート、ジメチルスルホキシド、並びにＩｓｏｐａｒ（登録商標）及びＮｏｒｐａｒ（登録商標）を含む商業的に入手可能な炭化水素の混合物、又はイソプロパノール／塩化メチレン、ニトロメタン／メタノール、ニトロメタン／イソプロパノール、トリクロロメタン／メタノール、若しくはイソプロパノール／塩化メチレンのような化合物の混合物を含んでなる群から選択される方法。
【請求項１７】
請求項９に記載の方法であって、前記エマルジョンはさらに電荷制御剤を含んでなる方法。
【請求項１８】
請求項１７に記載の方法であって、前記電荷制御剤は、無機酸及びその塩、有機酸及びその塩、又はイオン性若しくは双性イオン性化合物を含んでなる群から選択される方法。
【請求項１９】
請求項１７に記載の方法であって、前記電荷制御剤は金属及び酸を含んでなる金属石鹸から選択され、ここでの金属はバリウム、カルシウム、マグネシウム、ストロンチウム、亜鉛、カドミウム、アルミニウム、ガリウム、鉛、クロム、マンガン、鉄、ニッケル、ジルコニウム、及びコバルトが含まれ、また前記酸部分はカルボン酸、カプロン酸、オクタン（カプリル）酸、カプリン酸、ラウリン酸、ミリスチン酸、パルミチン酸、ステアリン酸、オレイン酸、リノール酸、エルカ酸、タリチン酸（tallitic acid）、レシン酸（resinic acid）、ナフテン酸、及びコハク酸；リン脂質又はアルキルスクシンイミドから選択される方法。
【請求項２０】
請求項９に記載の方法であって、前記エマルジョンが約２０〜９９．９９容量パーセントの範囲で存在する連続相、約０．０１〜８０容量パーセントの範囲で存在する不連続層、任意に０．０１〜２０重量パーセントの範囲で存在する界面活性剤、及び任意に０．０１〜１０重量パーセントの範囲で存在する電荷制御剤を含んでなる方法。
【請求項２１】
請求項９に記載の方法であって、前記エマルジョンが、約１００μm〜０．２μmの液滴サイズを有する不連続相を含んでなる方法。
【請求項２２】
請求項９に記載の方法であって、前記エマルジョンが、５００ナノメートル〜約５０ナノメートルの液滴サイズを有する不連続相を備えたミニエマルジョンを含んでなる方法。
【請求項２３】
請求項９に記載の方法であって、前記エマルジョンが、２００ナノメートル〜１ナノメートルの液滴サイズを有する不連続相を備えたミクロエマルジョンを含んでなる方法。
【請求項２４】
請求項９に記載の方法であって、前記基板上に静電荷を形成することによって前記基板の少なくとも一つの領域を規定する工程は、非帯電領域における堆積を可能にする画像反転の工程を含む方法。
【請求項２５】
請求項９に記載の方法であって、前記静電画像パターンの形成工程は静電気的手段によるものであり、ここで前記基板は光伝導体であり、また前記静電界の形成は帯電及びその後の選択的光照射による放電によるものである方法。
【請求項２６】
請求項９に記載の方法であって、前記エマルジョンを除去する工程は、前記エマルジョン中に残留する何れかの化学的脱キャッピング剤を、それが前記アレイの望ましくない部分において反応するのを防止するために中和する工程を含んでいる方法。
【請求項２７】
請求項９に記載の方法であって、前記化学的脱保護剤が、ルイス酸、プロトン酸、臭化亜鉛、四塩化チタン、硝酸セリンアンモニウム、希鉱酸、トリクロロ酢酸（ＴＣＡ）、ジクロロ酢酸（ＤＣＡ）、ベンゼンスルホン酸、トリフルオロ酢酸（ＴＦＡ）、ジフルオロ酢酸、過塩素酸、オルトリン酸、トルエンスルホン酸、ドデシルベンゼンスルホン酸、及びジフェニル酸ホスフェートを含んでなる群から選択される方法。
【請求項２８】
請求項９に記載の方法であって、前記エマルジョンはさらに界面活性剤を含み、該界面活性剤は連続相と相溶性の第一の部分及び不連続相と相溶性の第二の部分を有し、また該界面活性剤は前記連続相の体積低効率を有意に低下させないように選択される方法。
【請求項２９】
請求項２８に記載の方法であって、前記界面活性剤は、陰イオン性、陽イオン性、非イオン性、又は両イオン性の化合物、ポリマー界面活性剤物質、リン脂質、又はこれらのフッ素化類縁体を含んでなる群から選択される方法。
【請求項３０】
請求項９に記載の方法であって、前記基板は、支持体、該支持体上の伝導体層、電荷を保持する材料の誘電体若しくは光伝導体層、及び化学的官能層を含んでなる方法。
【請求項３１】
請求項３０に記載の方法であって、前記基板は、金属、ガラス、セラミック、又はポリマー材料を含んでなる群から選択される方法。
【請求項３２】
請求項３０に記載の方法であって、前記伝導体層は、金属のスパッタ層、酸化インジウムスズ、又は第四級アンモニウム塩のような塩を含んでなる群から選択される方法。
【請求項３３】
請求項３０に記載の方法であって、前記誘電体層又は光伝導体層は、ガラス、Ｍｙｌａｒ（ＰＥＴ，ポリエチレンテレフタレート）のようなポリマー樹脂、酸化亜鉛、硫化カドミウム、非晶質セレン、又はセレン−テルル、セレン化鉛、セレン−砒素のようなセレン合金、及びポリビニルカルバゾール（ＰＶＫ）を含んでなる群から選択される方法。
【請求項３４】
別々に照明可能な画素を有するタイプのフラットスクリーンディスプレーを製造する方法であって：該方法は、
ｉ）複数の画素部位を規定する発光ダイオードアレイをもった基板を準備する工程であって、各画素部位が電極を含む工程と；
ｉｉ）選択された画素部位の電極に電荷を印加する工程と；
ｉｉｉ）着色剤を適用するために適合された液体組成物を準備する工程であって、該液体組成物は絶縁性液体及び選択された色の帯電された着色剤を含む工程と；
ｉｖ）前記基板上に前記液体組成物を配置する工程と；
ｖ）前記着色剤を前記選択された画素部位に引き寄せる工程と；
ｖｉ）前記基板から過剰な液体組成物を除去する工程と；
ｖｉｉ）前記着色剤を前記基板に固定する工程と；
ｖｉｉｉ）他の選択された色の更なる着色剤を他の選択された画素部位に適用するために、工程ｉｉ）から工程ｖｉｉ）を繰り返す工程と；
を具備する方法。
【請求項３５】
請求項３４に記載のフラットスクリーンディスプレーを製造する方法であって、前記選択された色には、赤色、緑色及び青色が含まれる方法。
【請求項３６】
請求項３４に記載のフラットスクリーンディスプレーを製造する方法であって、前記ＬＥＤアレイのうちの選択されたものを活性化させることによって、前記電荷が前記選択された画素部位に印加される方法。
【請求項３７】
請求項３４に記載のフラットスクリーンディスプレーを製造する方法であって、前記発光ダイオードが有機発光ダイオードである方法。
【請求項３８】
請求項３４に記載のフラットスクリーンディスプレーを製造する方法であって、前記絶縁性液体が、炭化水素液、シリコーン液、塩素化炭化水素及びパーフルオロカーボンから選択される方法。
【請求項３９】
請求項３４に記載のフラットスクリーンディスプレーを製造する方法であって、前記着色剤はエマルジョンの不連続相である帯電した液滴であるか、又は該液滴の中に組込まれる方法。
【請求項４０】
請求項３４に記載のフラットスクリーンディスプレーを製造する方法であって、前記基板は、ガラス、ポリエステル箔、ポリカーボネート、Ｍｙｌａｒ（登録商標）、ステンレス鋼等から選択される方法。
【請求項４１】
請求項３４に記載のフラットスクリーンディスプレーを製造する方法であって、前記基板は、酸化インジウム錫（ＩＴＯ）のコーティングを含んでいる方法。
【請求項４２】
別々に照明可能な画素を有するタイプのフラットスクリーンンディスプレーを製造する方法であって：該方法は、
ｉ）複数の画素部位を規定する伝導体アレイをもった基板を準備する工程であって、各画素部位が電極を含む工程と；
ｉｉ）選択された画素部位の電極に電荷を印加する工程と；
ｉｉｉ）前記選択された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｖ）前記基板上に前記液体組成物を配置する工程と；
ｖ）前記液滴を前記選択された画素部位に引き寄せる工程と；
ｖｉ）前記基板から過剰な液体組成物を除去する工程と；
ｖｉｉ）前記ポリマーを前記基板に固定する工程と；
ｖｉｉｉ）更なる選択されたポリマーフィルムを他の選択された画素部位に適用するために、工程ｉｉ）から工程ｖｉｉ）を繰り返す工程と；
を具備する方法。
【請求項４３】
請求項４２に記載のフラットスクリーンディスプレーを製造する方法であって、前記ポリマーは、ポリ（フェニレンビニレン）（ＰＰＶ）、パリレン、ポリビニルカルバゾール（ＰＶＫ）及びポリフルオレンを含んでなる群から選択される、エレクトロルミネッセンスを示す材料である方法。
【請求項４４】
別々に照明可能な画素を有するタイプのフラットスクリーンディスプレーを製造する方法であって：該方法は、
ｉ）複数の画素部位を規定する導電体アレイをもった基板を準備する工程であって、各画素部位が電極を含む工程と；
ｉｉ）前記複数の画素部位の全ての電極に電荷を印加する工程と；
ｉｉｉ）選択された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｖ）前記基板上に前記液体組成物を配置する工程と；
ｖ）前記帯電した液滴を前記選択された画素部位に引き寄せる工程と；
ｖｉ）前記基板から過剰な液体組成物を除去する工程と；
ｖｉｉ）前記ポリマーを前記基板に固定する工程と；
ｖｉｉｉ）前記複数の画素部位の電極うちの選択された電極に電荷を印加する工程と；
ｉｘ）選択された画素部位に染料を適用するために適合された第二の液体組成物を準備する工程であって、該第二の液体組成物は、絶縁性液体を含有する連続相と、前記ポリマーフィルム上に堆積させる前記染料の帯電した液滴又は該染料を含む帯電した液滴を含有する不連続相とを具備したエマルジョンを含んでなる工程と；
ｘ）前記第二の液体組成物を前記基板上に配置する工程と；
ｘｉ）前記帯電した液滴を前記選択された画素部位に引寄せる工程と；
ｘｉｉ）過剰な液体組成物を前記基板から除去する工程と；
ｘｉｉｉ）前記ポリマーを前記基板に固定する工程と；
ｘｉｖ）更なる選択された染料を他の選択された画素部位に適用するために、工程ｉｉｉ）から工程ｘｉｉｉ）を繰り返す工程と；
を具備する方法。
【請求項４５】
請求項４４に記載のフラットスクリーンディスプレーを製造する方法であって、前記基板に固定化されるポリマーフィルムは光伝導体であり、前記工程ｉｘ）は画素部位の選択的光照射によって達成される方法。
【請求項４６】
別々に照明可能な画素を有するタイプのフラットスクリーンディスプレーを製造する方法であって：該方法は、
ｉ）基板上に静電気アレイのパターンを発生させることによって、前記基板上に複数の画素部位を規定する工程と；
ｉｉ）前記規定された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｉｉ）前記基板上に前記液体組成物を配置する工程と；
ｉｖ）前記液滴を前記規定された複数の画素部位に引き寄せる工程と；
ｖ）前記基板から過剰な液体組成物を除去する工程と；
ｖｉ）前記ポリマーを前記基板に固定する工程と；
ｖｉｉ）更なる選択されたポリマーフィルムを他の規定された画素部位に適用するために、工程ｉ）から工程ｖｉ）を繰り返す工程と；
を具備する方法。
【請求項４７】
請求項３４の方法により形成されたフラットスクリーンｐディスプレーパネル。
【請求項４８】
請求項４２の方法により形成されたフラットスクリーンディスプレーパネル。
【請求項４９】
請求項４３の方法により形成されたフラットスクリーンディスプレーパネル。
【請求項５０】
請求項４５の方法により形成されたフラットスクリーンディスプレーパネル。
【請求項５１】
請求項８の方法により形成された基板上のＤＮＡアレイ。
【請求項５２】
請求項１の方法により形成された基板上における、マイクロメートル規模及びナノメートル規模での化学物質の空間選択的堆積。
【発明の詳細な説明】
【技術分野】
【０００１】
本発明は、化学物質の反応を伴った、又は伴わない空間選択的堆積による、マイクロメートル規模及びナノメートル規模での加工及び製造方法に関する。
【背景技術】
【０００２】
商業的なナノ加工は、現在のところ、利用可能な技術によって制限されている。ナノメートル範囲における操作が可能である技術は少ない。本発明による空間選択的堆積は、固相アレイの製造のため、又は印刷回路、フラットパネルディスプレー、半導体チップ、ナノ技術、マイクロエレクトロメカニカルシステム、可撓性印刷回路、タンパク質チップ、ラボ・オン・チップミクロ流体工学及びＤＮＡチップの製造のような他の物理的若しくは化学的反応のためであってよい。
その最も広義の形態において、本発明は、何等かの予め定められた表面上における、何れか広範な化学物質の空間的に規定された堆積に関する。この物質には、着色物質、染料、薬物、ポリマー、触媒、抗湿潤剤、顔料、エッチング用化学薬品、導電体、金のような金属、固相化学基の脱ブロック、ブロック、保護及び脱保護、誘導化及び活性化のための被覆材及び薬剤が含まれてよいが、これらに限定されない。アレイは、ディスプレーパネルの画素アレイ、デオキシリボ核酸（ＤＮＡ）、ペプチド、ペプチド核酸（ＰＮＡ）、リボ核酸（ＲＮＡ）、及び他の固相化学アレイ及びコンビナトリアルケミストリーによって組立てられるアレイを含むことができる。
【０００３】
本発明の一つの形態を、基板、特に平坦基板上のＤＮＡチップとして一般に知られたタイプのＤＮＡアレイの製造に関して一般的に説明するが、本発明はこの特定の用途に限定されることなくさらに広範な変形を含むものであり、このようなＤＮＡチップの製造に限定されるものではない。
【０００４】
ＤＮＡチップ（マイクロアレイ）は、既知の場所に既知の配列をもった数千の遺伝子断片（一本鎖ＤＮＡとして）の短い切片が固定化された、切手サイズの表面である。それらは組織サンプル中におけるメッセンジャーＲＮＡの存在、及び／又は特定遺伝子の発現レベルについての試験に使用されるので、これら係留されたＤＮＡ配列（オリゴデオキシヌクレオチド）は「プローブ」と称される。
【０００５】
一つの使用形態において、科学者は、悪性腫瘍からの組織サンプルをプロファイルするために、腫瘍内における遺伝子指令の実行に関与する伝達分子（ｍＲＮＡ）を抽出し、多くは増幅反応、例えばポリメラーゼ連鎖反応（ＰＣＲ）を用いて、ターゲットと称されるＤＮＡ又はＲＮＡのコピーを作製し、これらを蛍光マーカーで標識し、これらターゲットをＤＮＡチップ全体に注ぐ。該チップ上のＤＮＡプローブは、患者の腫瘍抽出物が一以上のプローブ配列に適合してそれにハイブリダイズする一以上の蛍光標識された分子（遺伝子指令）を含むときには、その標識されたターゲットにハイブリダイズし蛍光を発するであろう。
【０００６】
プローブに結合する該分子は「ターゲット」と称される。対照に比較してより活発に発現する特定の遺伝子を含んだ組織サンプルは、ＤＮＡチップ上に結合するときに、当該遺伝子が僅かしか発現せず又は発現しない組織サンプルよりも、より強く蛍光を発するプローブ細胞を生じる。この手順が正常組織又は基準組織について繰り返され、次いでコンピュータが蛍光のレベルを分析して、例えば悪性組織及び正常組織での遺伝子活性パターンを比較する視覚的画像を調製する。この方法では、蛍光の特徴に関する特定のゾーンを、ＤＮＡチップ上の既知の位置に係留された特定の遺伝子切片（プローブ）に関連付けることができるので、悪性に関与し又は関与する可能性のある特定の遺伝子を同定することが可能である。
【発明の開示】
【発明が解決しようとする課題】
【０００７】
直接の光活性化化学又は光で除去可能な脱保護技術による選択的脱保護が開発されているが、これらは多少不充分であり、１０〜５０μｍの大きさのやや大きいユニットではなく、短い不純な固相オリゴデオキシヌクレオチドを生じる。驚くべきことに、出願人は、化学的脱保護剤を含有し、且つ電界の影響下において平坦又は他の形状の基板の予め定められたエリアに選択的に堆積される本発明の組成物を使用することによって、より正確で且つ局在化された効率的な脱保護が可能であることを見出した。本発明の目的は、より効率的な化学的脱保護プロセスを提供することである。
【課題を解決するための手段】
【０００８】
フラットパネルディスプレーの製造に関して、本発明のもう一つの形態を説明する。この形態において、本発明は、ポリマー又は有機発光ダイオード（ＯＬＥＤｓ）のような発光ダイオード（ＬＥＤｓ）を活性層として使用したディスプレーの製造方法に関する。この方法は、ＬＥＤｓ又は、発光体をドープされたパターン化したポリマーのようなＬＥＤｓ用フィルターの直接堆積、及びこれら有機膜からのＯＬＥＤｓ及び他の半導体装置の加工を含んでいる。
【０００９】
有機ポリマーから作製された発光ダイオードに対する興味が増大しているが、これはその潜在的な低コスト、及びカラーフラットパネルディスプレーに対するその潜在的な適用可能性のためである。有機物質は、典型的にはスピンコーティング（ポリマー材料の場合）によって、又は蒸着（有機小分子の場合）によって堆積される。何れの場合にも、単一材料が基板を覆う結果、一般には単一色の装置だけを製造することができる。多重有機層の直接的集積（カラーディスプレー用画素として赤、緑、及び青のエミッタを製造するため）は、マスク及びスクリーンを使用して、個々の有機層をパターンニングすることを必要とする。それらの水溶液及び多くの溶媒中における溶解度及びこれに対する感度のために、従来のフォトレジスト及び湿式加工技術による、このような有機材料のパターンニングは困難である。例えばドライエッチマスクのようなシャドウマスクを通してのカソード気相成長を使用するような、異なる色を放出する材料を用いた有機発光ダイオードを同じ基板上に集積するためのこれまでの努力は、特に高解像度画面については充分に成功してはいなかった。
【００１０】
発光ダイオードにおける異なる色は、赤、緑及び青のフィルター材料を白色ＬＥＤｓ上に配置することによって、又はフォトレジストのパターンニング及びエッチング技術を使用して、赤、緑及び青の発光材料を相互に近接して配置し、該フォトレジストパターンをポリマーに転写することによって得ることができるが、該フォトレジストプロセスのために使用される化学薬品は有機材料には適合できないので、このようなフォトレジスト技術は有機材料には適用できない。同様に、有機材料の頂面にあるその後の層（例えば金属コンタクト）のパターンニングも、同じ理由で困難である。真空蒸着された有機層及び金属は、シャドウマスクを通してそれを気相成長させることによってパターンニングしてもよいが、この技術を大面積及び小画素サイズに拡大することは困難であり、結果的に位置合わせの問題を伴う。
【００１１】
ポリマー又は有機発光ダイオードの魅力的な特徴は、それらの非常に単純なアーキテクチャーである。基本的な装置は、好ましくはガラス若しくはプラスチック基板上の酸化インジウム錫であるアノードからなっており、次いで二つの薄いポリマー層が使用されるが、そのうちの一方はポリマー製ホール導電層（ポリエチレン-ジオキシチオフェン／ポリスチレンスルホネート（ＰＥＤＴ／ＰＳＳ）の膜であることができる）であり、他方は共役ポリマー発光層である。次いで、背面に反射性カソードが設けられる。次いで、水の侵入を防止するために、装置の全体が封止される。一つの形態において、本発明は特に一以上のこれらポリマー薄層の堆積に関する。
【００１２】
ＯＬＥＤｓ用ポリマー層又はＯＬＥＤｓ用ポリマーのための色素の堆積のために、インクジェット技術の使用が提案されて来たが、この製造方法には問題が存在する可能性がある。この技術は、変動する液滴サイズ、サテライト液滴、処理時間、位置合わせ、液滴の跳ね返り、及び送達限定の問題を有している。また、ＯＬＥＤポリマー「インク」の粘度も、ポリマー堆積についての制限因子である。
【００１３】
発光ダイオードアレイは、パッシブマトリックス若しくはアクティブマトリックス型のアレイであってよい。パッシブアレイは、導電体アレイによって電力を直接供給され、またアクティブマトリックス型アレイは、より均一な活性化をＬＥＤｓに提供するように、一つ又は多数のトランジスタスイッチングを含んでいる。このシステムは、ＬＥＤｓのためのスイッチ導電体アレイ及び別の電源を使用する。本発明による方法は、何れのタイプのＬＥＤアレイにも適用可能であるが、特にアクティブマトリックス型アレイに適用可能である。
【００１４】
本発明の一つの目的は、フラットパネルディスプレーのための多色発光ダイオードアレイ又は発光ポリマーアレイの別の製造方法を提供することである。
本発明のもう一つの目的は、広範な化学物質のうちの何れかの、何れかの予め定められた表面に対する空間的に規定された堆積方法を提供することである。
【発明を実施するための最良の形態】
【００１５】
一つの形態において、本発明は、基板上におけるマイクロメートル規模及びナノメートル規模の空間選択的な化学物質の堆積による製造方法にあると言うことができ、該方法は：
（ａ）前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相及び該不連続相の中に担持された、又は該不連続相を含んでなる選択的に堆積されるべき成分を有する工程と；
（ｃ）前記領域の電荷との間の引力又は斥力により、前記エマルジョンの不連続相を前記少なくとも一つの領域に向けさせる工程と；
を含んでなるものである。
この方法は、さらに、前記基板上の同じ位置又は別の位置において段階的な堆積プロセスを与えるために、工程（ａ）〜（ｃ）の反復を実行する工程を含んでもよい。
【００１６】
更なる形態において、本発明は、基板上におけるマイクロメートル規模及びナノメートル規模の空間選択的な化学物質の堆積による製造方法にあると言うことができ、該方法は：
（ａ）基板上における静電気的潜像の形成のように、前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相及び該不連続相の中に担持され又は該不連続相を含む固相アレイの形成に寄与する化学試薬を有する工程と；
（ｃ）必要とされない領域における堆積を低減するために、前記領域の静電荷による引力によって、任意にバイアス電圧の使用によって、前記エマルジョンの不連続相を前記少なくとも一つの領域に堆積する工程と；
（ｄ）前記少なくとも一つの領域において、化学反応又は物理反応を起こさせる工程と；
（ｅ）前記エマルジョンを除去する工程と；
を含んでなるものである。
【００１７】
この方法は、さらに、前記基板上の同じ位置又は別の位置において段階的な堆積プロセスを与えるために、工程（ａ）〜（ｅ）の反復を実行する工程を含んでもよい。
あるいは、この方法は、先に空間選択的堆積が生じた場所でのみ反応が生じるさらなる試薬で上記基板を浸漬するさらなる反応工程を含んでもよい。
【００１８】
本発明の一つの実施形態において、前記不連続相中に担持された化学試薬は、活性化されたヌクレオシドアミダイト（Ａ，Ｃ，Ｇ又はＴ）を含んでよく、従って、前記化学反応を起こさせる工程は、脱保護された基板の選択された領域にヌクレオシドを直接堆積させる工程を含んでよい。あるいは、前記不連続相中に担持された化学試薬は活性化されたオリゴヌクレオチドを含んでよく、従って、前記化学反応を起こさせる工程は、脱保護された基板の選択された領域にオリゴヌクレオチドを直接堆積させる工程を含んでよい。
【００１９】
前記帯電したエマルジョンは、正又は負の電荷を有していてよい。この電荷パターンは、通常は電子のパターンである。エマルジョンが正の電荷を有するときには、堆積は負の電荷をもつ部分に対して、またエマルジョンが負に帯電する場合には、堆積は負の電荷を持たない部分に対して行われる。
【００２０】
堆積は、バイアス電圧の補助を用いて行われてもよい。バイアス電圧は、前記基板上の選択された距離にあるバイアスプレートの使用によって供給されてよく、該バイアスプレートには電圧（１〜１００Ｖ）が印加される。必要とされるバイアス電圧の大きさは、バイアスプレートから基板までの距離、正電荷の最初のレベル、及び静電荷の残留レベルに依存することができる。バイアスプレートに印加される電圧は、正又は負であることができる。バイアス電圧は、望まない領域における堆積を防止し、堆積の密度を制御し、また反転堆積での補助のために使用される。エマルジョン液滴が正に帯電される場合には、バイアスプレートに対する正の電圧の使用が、基板表面の望まない領域での堆積を低減する補助となることができる。エマルジョン液滴が負に帯電される場合には、バイアスプレートに対する負の電圧の使用が、基板表面の負に帯電されない領域での堆積を補助するであろう。
【００２１】
固相化学アレイの形態であるＤＮＡチップの一般的製造は、それぞれが次の分子ユニットを添加するときに除去される保護基を備えた複数の分子ユニットを、基板上に選択的及び逐次的に付加することを含んでいる。ＤＮＡアレイを製造するこのような一つの方法は、ホスホロアミダイトプロセスとして知られる方法を使用するものであり、該プロセスは保護基としてトリチル基又はトリチル基の誘導体を使用する。本発明はこの方法に関して説明するが、本発明はこれに限定されるものではない。
【００２２】
ホスホロアミダイト法は、ポリマー、特にＤＮＡの一部を形成するＤＮＡオリゴヌクレオチドの配列を化学合成するための、四段階の反復プロセス（脱保護、カップリング、キャッピング及び酸化）である。
ホスホロアミダイト法においては、ＤＮＡを構成する四つの成分である四つのヌクレオチド、即ち、Ａ，Ｔ，Ｇ及びＣのうちの一つ（ホスホロアミダイト形態で）を逐次的に付加することによって、一本鎖形態のＤＮＡの一部が構築される。各ヌクレオチドは、化学的に除去可能な保護基を有している。脱保護剤として知られる化学試薬は、保護基を除去して反応性ヒドロキシル基を露出させ、次の段階では、ヌクレオシド（活性化されたホスホロアミダイト形態で）が反応性ヒドロキシル基で成長するＤＮＡストリングに結合される。次の段階はキャッピング工程であり、ここでは脱保護され且つヌクレオチドが結合されていない如何なるＤＮＡストリングも、後の結合段階において望まないヌクレオチドが当該分子に加えられるのを防止するために、永久的にキャップされる。最後の工程では、新たに形成されたヌクレオシド間の亜リン酸エステル結合の酸化が行われて、該結合の三リン酸結合への変換が行われる。
【００２３】
ＤＮＡアレイの製造においては、生化学的分析を生じさせるのを可能にするために、多くの異なる配列のＤＮＡ鎖が基板上に構築される。このプロセスでは、特徴構造又はセルと称されるアレイの種々の部分を選択的に脱保護することが必要とされ、本発明の特定の実施形態が目指しているのは、特にこの選択的脱保護のための要件である。
【００２４】
もう一つの形態において、本発明は、段階的反応プロセスを使用することにより、基板上に固相化学アレイを形成する方法にあると言うことができ、該方法は、
（ｆ）基板上における静電気的潜像の形成のように、前記基板上の少なくとも一つの領域に前記基板の他の領域における電荷とは異なる静電荷を形成することによって、前記少なくとも一つの領域を規定する工程と；
（ｇ）前記基板にエマルジョンを塗布し、該エマルジョンは、帯電した不連続相液滴及び該不連続相の中に担持された、又は該不連続相を含んでなる化学試薬を有する工程と；
（ｈ）必要とされない領域における堆積を低減するために、前記領域の静電荷による引力によって、任意にバイアス電圧の使用によって、前記エマルジョンの不連続相を前記少なくとも一つの領域に堆積する工程と；
（ｉ）前記少なくとも一つの領域において、化学反応を起こさせる工程と；
（ｊ）前記エマルジョンを除去する工程と；
（ｋ）前記段階的反応プロセスの後続の工程を実施する工程と；
を含んでなるものである。
本発明の好ましい形態では、前記基板にエマルジョンを塗布する工程は、前記エマルジョンを塗布する前に、前記基板に連続相の液体、又はもう一つの液体のコーティングを塗布する工程を含むことができる。これは、望ましくない領域での無用の堆積を防止する補助となり得るので、有利であることができる。
【００２５】
別の実施形態では、それは、各カップリング工程の前に化学的な脱保護工程を備えた段階的カップリングプロセスを使用して基板上にＤＮＡアレイを形成する方法において使用してよく、該方法は、
（ｌ）除去可能な保護基により保護された表面官能基を備えた基板を調製する工程と；
（ｍ）基板上に静電気的潜像の形成のように、前記基板上の少なくとも一つの領域に電界を形成することによって、前記基板の他の領域における電界とは異なる前記一つの領域を規定する工程と；
（ｎ）前記基板にエマルジョンを塗布し、該エマルジョンは、帯電した不連続相液滴及び該不連続相の中に担持された、又は該不連続相を含んでなる化学的脱保護剤を有する工程と；
（ｏ）必要とされない領域における堆積を低減するために、前記領域の電界による引力によって、任意にバイアス電圧の使用によって、前記エマルジョンの不連続相を前記少なくとも一つの領域に堆積する工程と；
（ｐ）前記少なくとも一つの領域において、化学的脱保護を起こさせる工程と；
（ｑ）前記エマルジョンを除去する工程と；
（ｒ）前記段階的カップリングプロセスの後続の工程を実施する工程と；
を含んでなるものである。
段階的カップリングプロセスの後続の工程は、オリゴデオキシヌクレオチドを合成するための標準のホスホロアミダイト化学において実施されるようなものでよいが、先に述べたように、本発明はこの特定の化学に限定されない。
【００２６】
上記で述べたプロセスは、何れかの配列及び少なくとも１００量体までの長さの選択されたオリゴヌクレオチドを、基板上での予め定められた空間的順序、位置、ＤＮＡ密度及び形状で合成するのに充分な回数だけ、反復されてよいことが理解されるであろう。
【００２７】
上記の基板は、支持体、該支持体上の導電層、電荷を保持する誘電性又は光伝導性の層、及び化学的官能層を含んでよい。支持体は、金属、ガラス、セラミック、又はポリマー材料から選択することができ、また該支持体は透明又は不透明であることができ、可撓性又は剛性であることできる。好ましい実施形態において、該支持体は導電体層と組合されてよい。該導電体層は非常に薄い層であってよく、また透明であってよい。該導電体層は、支持体上に真空蒸着されてよい。導電体層は、金属又は酸化インジウム錫のスパッタ層から選択されてよい。誘電体又は光伝導体層は活性層であってよく、この層の電荷は、赤外線、可視光線、紫外線又はＸ線から選択される光線の照射によって影響されてよい。該誘電体層又は光伝導体層は、入射光線が表面に衝突したときに、既に帯電された該表面を選択的に放電させることによって、その上に形成された電荷パターンを有するように適合される材料のものであってよい。基板上の既に帯電した表面は、コロナ放電、電子ビーム銃、ドナーローラ等によって提供されてよい。あるいは、該誘電体層は、ソフトリソグラフィーのようなプロセスにより帯電可能であってよい。
【００２８】
誘電体層は、ガラス、又はメチルメタクリレート（ＭＭＡ）等のようなポリマー樹脂であってよい。誘電体層が光伝導体である場合、該層の材料は酸化亜鉛、硫化カドミウム、非晶質セレン、又はセレン−テルル、セレン化鉛、セレン−砒素のようなセレン合金から選択されてよい。加えて、例えばポリビニルカルバゾール（ＰＶＫ）、又はトリニトロフルオレノン及びＰＶＫの複合体を含む種々の有機光伝導体材料を、光反応性撮像部材として選択することができる。また、アリールアミンホール輸送分子及び光発生層を備えた重層された光反応性装置も米国特許第４，２６５，９９０号に開示されており、これに言及することによってその開示の全体を本明細書の一部として援用する。
【００２９】
化学的官能層は、エマルジョン中に担持された液体又は試薬及び当該プロセスに使用される他の液体と、誘電体層又は光伝導体層の成分との間の反応又はアクセスを防止するために適合されてよい。その代りに、又はこれに加えて、化学的官能層は、その後の反応のための誘導体化又は官能化された表面を形成するために、リンカー分子のようなもう一つの化合物との化学反応を可能にする反応性材料であってよい。あるいは、化学的官能層は本来的に反応性であってよい。
【００３０】
化学的官能層は、シラン、二酸化シリコン、窒化シリコン（ＳｉxＮy）、二酸化チタン、Ｔｙｚｏｒ（登録商標）、架橋若しくは部分架橋されたエポキシノボラック樹脂、重合オリゴマー、架橋樹脂、官能化パリレン（一以上の官能基をもったジ−パラ−キシレンのポリマー）、官能基を含んでよいアクリレート及びメタクリレート、マルチ−アクリレート及びメタクリレートモノマー、光開始剤で架橋されたモノマー等から形成されてよい。マルチ−アクリレート及びメタクリレートモノマーとは、複数の二重結合を持ったモノマーを言う。官能基は、活性エステル、エポキシ、芳香族、酸、脂肪族及びヒドロキシル等であってよい。
【００３１】
化学的官能層の形成は、反応性化学薬品中での基板の浸漬、「ペインティング」、ディップコーティング、スピンコーティング、真空蒸着、及び気相成長を含む幾つかのプロセスを使用して達成すればよく、ここでの化学的官能層は、共有結合又は溶媒蒸発後の他の引力によって、又は加熱若しくは例えばＵＶの照射による樹脂の硬化によって、又は過酸化物若しくは触媒での処理により、又はフリーラジカル機構によって付着されるに至る。このような層は、空気中、又は窒素のような不活性雰囲気下において形成されてよい。
【００３２】
少なくとも一つの領域に堆積させる工程は、非帯電領域での堆積を可能にする反転堆積の工程を含んでよい。
静電画像パターンの形成は、基板が光伝導体であり、且つ静電界の形成が帯電及びその後の選択的放電（例えば選択的光照射によるもの）であってよい。好ましくは、ＤＮＡアレイの製造において、短波長紫外領域における放射はＤＮＡ分子を損傷する可能性があるので、光照射には含まれない可能性がある。しかし、他の化学チップ又はアレイのアセンブリーの組み立てについてはＵＶ照射が使用されてもよい。
【００３３】
エマルジョンを除去する工程は、該エマルジョンの中の何等かの残留する化学的脱キャッピング剤を中和して、それが当該アレイの望ましくない部分で反応するのを防止すること、及び該表面を洗浄する工程を含んでよい。
【００３４】
上記で述べたように、本発明の一つの実施形態において使用するためのエマルジョンは、フルオロ化学薬品のような電気的に絶縁性の連続相、水性又は非水性の不連続相、例えばその中に化学的脱キャッピング剤、好ましくは界面活性剤及び好ましくは電荷制御剤を溶液で担持する炭化水素油を含有する。
不連続相が炭化水素油である場合、該化学的脱保護剤は、強力な有機又は無機のプロトン酸であってよい。
【００３５】
化学的脱保護剤は、ルイス酸又はプロトン酸であってよい。該ルイス酸は、臭化亜鉛、四塩化チタン、硝酸セリンアンモニウムから選択されてよいがこれらに限定されない。一方、使用できる希釈プロトン酸には、希鉱酸、トリクロロ酢酸（ＴＣＡ）、ジクロロ酢酸（ＤＣＡ）、ベンゼンスルホン酸、トリフルオロ酢酸（ＴＦＡ）、ジフルオロ酢酸、過塩素酸、オルトリン酸、及びトルエンスルホン酸が含まれるが、これらに限定されない。他の酸には、ドデシルベンゼンスルホン酸、ジノニルナフチルジスルホン酸（ＤＮＮＤＳＡ）、ジノニルナフチルスルホン酸（ＤＮＮＳＡ）、パーフルオロオクタン酸（ＰＦＯＡ）及びジフェニル酸ホスフェートが含まれてよい。
【００３６】
本発明に適したエマルジョンには、連続相、該連続相中の非混和性の不連続相、及び界面活性剤を含むことができ、該界面活性剤は前記連続相と相溶性の第一の部分及び前記不連続相と相溶性の第二の部分を有し、前記連続相は高い体積抵抗率を有し、前記不連続相は選択された化学試薬を含み且つ帯電されており、また前記界面活性剤は前記連続相の体積抵抗率を有意に低下させないように選択されることを特徴とする。
【００３７】
「体積抵抗率を有意に低下させない」の用語は、前記エマルジョンの連続相の体積抵抗率が、基板又は不連続相の電荷が無効になるような範囲までは低減されないことを意味するものである。このような状況では、不連続相が電界の影響下でパターン状に堆積できない可能性がある。
また、不連続相又はその何れかの成分の選択は、連続層の中に有意に分配されず、それによって連続相の体積抵抗率を有意に低減したり、連続相に化学反応性を付与しないようなものにすべきである。
【００３８】
好ましくは、界面活性剤は、連続相と相溶性の第一の部分及び不連続相と相溶性の第二の部分を有するものである。従って、それは連続相及び不連続相の主要成分との類似性を有するように選択されてよい。
界面活性剤は、陰イオン性、陽イオン性、非イオン性、又は両イオン性の化合物、ポリマー界面活性剤物質、又はリン脂質から選択されてよい。
例えば、界面活性剤は、アルコール／脂肪酸エステル、アルコキシ化ひまし油、アルキルフェノールエトキシレート、エトキシ化アルコール、ソルビタンエステル、グリセリンエステル、ポリエチレングリコール、及びリン脂質であってよい。
【００３９】
上記で述べたように、連続相は電気的に絶縁性の液体で構成され、また特定の系の特性は実験的に決定されなければならないが、このような液体は、好ましくは少なくとも１×１０6オーム・ｃｍの体積抵抗率を有するであろう。
連続相は、ヘキサン、ナフタレン、デカリン、シクロヘキサン、イソオクタン、ヘプタン、芳香族炭化水素、及びイソデカンのような炭化水素、並びにＥｘｘｏｎが製造するＩｓｏｐａｒｓ（登録商標）及びＮｏｒｐａｒｓ（登録商標）のような商業的に入手可能な炭化水素混合物から選択されてよい。連続相はまた、フルオロ炭素化合物を含むフルオロ化学薬品から選択してもよい。これらのフルオロ化学薬品は、一般には、２〜１６の炭素原子を含んでなり、線状、環状、又は多環状のパーフルオロアルカン、ビス（パーフルオロアルキル）アルケン、パーフルオロエーテル、パーフルオロアルキルアミン、３Ｍが製造するＦｌｕｏｒｉｎｅｒｔｓ（登録商標）のような臭化パーフルオロアルキル及び塩化パーフルオロアルキルが含まれるが、これらに限定されない。連続相はまた、ポリフェニルメチルシロキサン、ジメチルポリシロキサン、ポリジメチルシロキサン、及び環状ジメチルシロキサン等のようなシリコーン液から選択されてもよい。本発明の方法におけるポリフルオロ化学薬品の使用は、これら化合物が水を吸収しないので、顕著な利点を提供する可能性があり、この特性は望ましいものである。
また、連続相はゲル又は高粘性液体であってもよい。
【００４０】
不連続相は、連続相と混和せず、連続相に実質的に不溶であり、又は連続相の中に分配されないものであるべきである。
不連続相は、水性又は非水性であってよい。
溶液中に化学的脱保護剤を担持する非水性の不連続相は、アセトン、アセトニトリル、シクロヘキサノン、ジブロモメタン、ジクロロメタン（塩化メチレン、ＤＣＭ）、トリクロロメタン、ジメチルホルムアミド（ＤＭＦ）、ジオキサン、１，２−ジクロロエタン（ＤＣＥ）、ニトロメタン、テトラヒドロフラン、トルエン、ジメチルホルムアミド、イソブタノール、プロピレンカーボネート、ジメチルスルホキシド、並びにＩｓｏｐａｒ（登録商標）及びＮｏｒｐａｒ（登録商標）を含む商業的に入手可能な炭化水素の混合物、又はイソプロパノール／塩化メチレン、ニトロメタン／メタノール、ニトロメタン／イソプロパノール、トリクロロメタン／メタノール、若しくはイソプロパノール／塩化メチレンのような化合物の混合物から選択されてよい。また、デカリンのような他の炭化水素を使用してもよい。
不連続相は、化学的脱保護剤のような試薬であってよく、又は該活性な化学試薬を担持する溶媒であってもよい。あるいは、該活性な化学試薬は、不連続相の中に分散された個体又は不溶性の液体であってよい。
【００４１】
本発明によるエマルジョンは、また、荷電制御剤を含んでもよい。
電荷制御剤は、連続相及び不連続相の主成分との類似性を有するように選択すればよい。例えば、連続相がフルオロ化学薬品である場合、電荷制御剤は以下に列記する化合物のフッ素類縁体を含んでよい。
幾つかの実施形態において、電荷制御剤の機能は界面活性剤によって与えられてよく、又は化学物質、例えば脱保護のための酸を担持するエマルジョン液滴に固有のものであってもよい。
荷電制御剤は、酸及びその塩、有機酸及びその塩又はイオン性若しくは双性イオン性化合物であってもよい。
【００４２】
電荷制御剤は金属石鹸から選択されてよく、ここでの金属にはバリウム、カルシウム、マグネシウム、ストロンチウム、亜鉛、カドミウム、アルミニウム、ガリウム、鉛、クロム、マンガン、鉄、ニッケル、ジルコニウム、及びコバルトが含まれ、また酸部分はカルボン酸、例えばカプロン酸、オクタン（カプリル）酸、カプリン酸、ラウリン酸、ミリスチン酸、パルミチン酸、ステアリン酸、オレイン酸、リノール酸、エルカ酸、タリチン酸（tallitic acid）、レシン酸（resinic acid）、ナフテン酸、コハク酸等によって与えられる。金属石鹸の例には、三ステアリン酸アルミニウム、二ステアリン酸アルミニウム、ステアリン酸バリウム、カルシウム、鉛及び亜鉛；リノレン酸コバルト、マンガン、鉛及び亜鉛；オクタン酸アルミニウム、カルシウム及びコバルト；オレイン酸カルシウム及びコバルト；パルミチン酸亜鉛；ナフテン酸カルシウム、コバルト、マンガン、鉛及び亜鉛；レシン酸若しくはペトロン酸カルシウム、コバルト、マンガン、鉛及び亜鉛が含まれる。電荷制御剤は、レシチンのようなリン脂質又はアルキルスクシンイミドであってもよい。
【００４３】
不連続相中の化学試薬は、生体活性剤、活性化されたヌクレオシドアミダイト（Ａ，Ｃ，Ｇ又はＴ）、活性化されたオリゴヌクレオチド、又は酸若しくは塩基、ブロック化学薬品、有機若しくは無機の誘導体化化学薬品、触媒、医薬、及び染料若しくは顔料を含む試薬若しくは反応体であってよい。
【００４４】
本発明によるエマルジョンは、約２０〜９９．９９容量パーセントの範囲で存在する連続相、約０．０１〜８０容量パーセントの範囲で存在する不連続層、任意に０．１〜３５質量パーセントの範囲で存在する界面活性剤、及び任意に０．０１〜１０質量パーセントの範囲で存在する電荷制御剤を有していてよい。
【００４５】
この明細書の全体を通して、エマルジョンの用語は、エマルジョン、ミニエマルジョン及びミクロエマルジョンを示すために使用される。従って、本発明によるエマルジョンは真正エマルジョン、即ち、震盪、撹拌、高剪断などの機械的エネルギーの入力により形成されるエマルジョンであってよい。あるいは、該エマルジョンは、標準のエマルジョンの場合よりも多くのエネルギーの印加で形成されるミニエマルジョンであってもよい。あるいは、該エマルジョンは、温度及び化学組成の正しい条件が存在すれば実質的に自然に形成されるミクロエマルジョンであってもよい。エマルジョンは、約１００μｍ〜０．２μｍの液滴サイズを有してよく、ミニエマルジョンは５００ナノメートル〜約５０ナノメートルの液滴サイズを有してよく、またミクロエマルジョンは、約２００ナノメートル〜１ナノメートルの液滴サイズを有してよい。それぞれのサイズ範囲に対する厳格で不変の規則は存在しないことに留意する。サイズ範囲は、各々の相及び使用される界面活性剤の種類及び量に依存するであろう。乳化装置によって印加されるエネルギーもまた、サイズ範囲に影響する可能性がある。温度及び圧力もまた、液滴サイズ範囲に影響する可能性がある。
【００４６】
液滴の用語は、エマルジョン中の不連続相の種々の形態学的な形態を意味するものである。それは球以外の形状、例えば立方体、円柱形又は層形状を含んでよい。
本発明によるエマルジョンは、ピカリング（Ｐｃｋｅｒｉｎｇ）エマルジョンとして知られる種類のエマルジョンをも含んでよい。これらのエマルジョンは、連続相、微細に分散された不連続相、及び２００ｎｍより小さい平均粒子サイズを有し且つ両親媒性の特徴を示す少なくとも一つの種類のミクロ微小粒子の系である。ミクロ微細粒子は、アルミナ、ベントナイト、珪酸マグネシウムアルミニウム、脂肪結晶、酸化マグネシウム、三珪酸マグネシウム、二酸化チタン、処理済みヒュームドシリカ、シリカ及び酸化錫から選択されてよい。ピカリングエマルジョンの安定性は、濡れ接触角、粒子サイズ、粒子濃度、粒子間相互作用及び粘度に依存する。
【００４７】
本発明について、エマルジョンの粒子又は液滴は、エマルジョンの種類及び該エマルジョンが塗布される応用に依存して、１００ミクロン以下のサイズで変動してよい。好ましくは、ホスホロアミダイトプロセスにおける化学的脱保護のためのエマルジョンの場合、該エマルジョンは５０μｍから２０ナノメートルのサイズ範囲を有してよい。
【００４８】
本発明のエマルジョンの使用によって、該エマルジョン中の液滴のサイズ及びその堆積物質又は試薬を選択された部位に運ぶ能力のために、化学物質の空間選択的堆積によるマイクロメートル規模又はナノメートル規模での製造が可能となることが理解されよう。
エマルジョン液滴の帯電機構は完全には理解されていないが、出願人は、連続相と不連続相の間の界面における極性又はイオン性の種の集積に関連していると考えている。エマルジョンの静電的帯電は、電荷制御剤及び界面活性剤を使用する場合も使用しない場合にも認められている。
【００４９】
本発明によるエマルジョンにおける不連続相の液滴上の電荷は、正であっても負であってもよい。出願人は、選択された組成に応じてその両方を製造してきた。
好ましくは、当該エマルジョンの連続相がフルオロ化学薬品である場合、該フルオロ化学薬品はパーフルオロオクタン、線状、環状又は多環状パーフルオロアルカン、ビス（パーフルオロアルキル）アルケン、パーフルオロエーテル、パーフルオロアルキルアミン、臭化パーフルオロアルキル及び塩化パーフルオロアルキルのような、パーフルオロカーボンである。
あるいは、連続相はシリコーン液又は有機液体、例えばヘキサン、シクロヘキサン、イソオクタン、ヘプタン、デカリン、ナフタレン、芳香族炭化水素、イソデカン、並びにＥｘｘｏｎが製造するＩｓｏｐａｒｓ（登録商標）及びＮｏｒｐａｒｓ（登録商標）等の商業的に入手可能な炭化水素混合物であってよい。
一つの実施形態において、連続相は超臨界二酸化炭素（ｃＣＯ2）であってよい。この液体は、フッ素化界面活性剤と適合する性質を有している。
【００５０】
好ましくは、連続相がフルオロ化学薬品である場合、界面活性剤は親フッ素部分と、親油性部分のような不連続相と適合する部分とを有するフルオロ化学薬品である。これらの化合物はまた、両親媒性物質とも称される。これらの例は、パーフルオロカーボン−プロポキシプロピレン、クエン酸フルオロアルキル、パーフルオロアルキル−アルキレンモノ若しくはジモルホリノホスフェート、及びフッ素化リン脂質、アルコール、ポリオール、又はアミンオキシドを含むポリヒドロキシル化若しくはアミン化された誘導体、アミノ酸誘導体、及びＡＯＴ（１，４−ビス（２−エチルヘキシル）スルホスクシネート）のフッ素化類縁体である。
フッ素化界面活性剤はまた、疎水性、非イオン性、陰イオン性、陽イオン性、又は双性イオン性の部分を備えていてよい。このような部分には、例えばリン脂質、並びにポリオキシエチレン、ポリオキシエチレンポリオキシプロピレン型及びポリオキシエチレンソルビタンエステルの共重合体が含まれる。
【００５１】
不連続相が水である場合の当該エマルジョンのための界面活性剤は、非イオン性、陰イオン性、陽イオン性、又は双性イオン性の界面活性剤から選択されてよい。
また、上記で述べた種々の界面活性剤の組合せが使用されてもよい。
上記で述べたように、本発明のこの実施形態によるエマルジョンは、真正エマルジョン又はミニエマルジョン、即ち、震盪、撹拌等の機械的エネルギーの入力によって形成されるエマルジョンであってよい。あるいは、当該エマルジョンは、温度及び化学組成の正確な条件が存在するときに実質的に自然に形成されるミクロエマルジョンであってよい。
あるいは、この実施形態のフルオロ化学薬品はシリコーン液のような別の化合物で置換えられてよく、従って、この場合の界面活性剤は親シリコーン部分を有する化合物から選択されるであろう。
【００５２】
別の形態において、本発明は、別々に照明可能な画素を有するタイプのフラットスクリーンディスプレーを製造する方法にあると言うことができ、該方法は、
ｉ）複数の画素部位を規定する発光ダイオードアレイをもった基板を準備する工程であって、各画素部位が電極を含む工程と；
ｉｉ）選択された画素部位の電極に電荷を印加する工程と；
ｉｉｉ）着色剤を適用するために適合された液体組成物を準備する工程であって、該液体組成物は絶縁性液体及び選択された色の帯電された着色剤を含む工程と；
ｉｖ）前記基板上に前記液体組成物を配置する工程と；
ｖ）前記着色剤を前記選択された画素部位に引き寄せる工程と；
ｖｉ）前記基板から過剰な液体組成物を除去する工程と；
ｖｉｉ）前記着色剤を前記基板に固定する工程と；
ｖｉｉｉ）他の選択された色のさらなる着色剤を他の選択された画素部位に適用するために、工程ｉｉ）から工程ｖｉｉ）を繰り返す工程と；
を含むものである。
【００５３】
好ましくは、前記選択された色には、赤色、緑色及び青色が含まれる。
好ましくは、前記ＬＥＤアレイのうちの選択されたものを活性化することによって、前記電荷は、前記選択された画素部位に印加される。
本発明の一つの形態において、前記発光ダイオードは、有機発光ダイオードであってよい。
好ましくは、前記絶縁性液体は、炭化水素液、シリコーン液、塩素化炭化水素及びパーフルオロカーボンから選択される。
好ましくは、着色剤はエマルジョンの不連続相である帯電した液滴であるか、又は該液滴の中に組込まれる。該着色剤は、活性樹脂及び顔料又は染料を含有してよい。
【００５４】
従って、本発明の一つの形態のエマルジョンは、連続相としての絶縁性液体と、該連続相と混和しない液状の不連続相とを含んでなるものであり、該不連続相の液体は着色剤を包含又は含有し、該着色剤は顔料又は染料であってよい。
基板は、ガラス、ポリエステル箔、ポリカーボネート、Ｍｙｌａｒ（登録商標）、ステンレス鋼等から選択されてよい。
基板は、酸化インジウム錫（ＩＴＯ）のコーティングを含むことができ、このＩＴＯコーティングは電極のアレイにパターンニングすることができる。
【００５５】
本発明の別の形態は、別々に照明可能な画素を有するタイプのフラットスクリーンンディスプレーを製造する方法にあると言うことができ、該方法は、
ｉ）複数の画素部位を定義する伝導体アレイをもった基板を準備する工程であって、各画素部位が電極を含む工程と；
ｉｉ）選択された画素部位の電極に電荷を印加する工程と；
ｉｉｉ）前記選択された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｖ）前記基板上に前記液体組成物を配置する工程と；
ｖ）前記液滴を前記選択された画素部位に引き寄せる工程と；
ｖｉ）前記基板から過剰な液体組成物を除去する工程と；
ｖｉｉ）前記ポリマーを前記基板に固定する工程と；
ｖｉｉｉ）更なる選択されたポリマーフィルムを他の選択された画素部位に適用するために、工程ｉｉ）から工程ｖｉｉ）を繰り返す工程と；
を含むものである。
【００５６】
前記ポリマーは、ポリ（フェニレンビニレン）（ＰＰＶ）、パリレン、ポリビニルカルバゾール（ＰＶＫ）及びポリフルオレンのような、エレクトロルミネッセンスを示す何れかの材料であってよい。これらの材料は、発光ポリマー（ＬＥＰ）として知られているものであってもよい。
ポリマーフィルムは、赤、緑及び青の有機発光ダイオードを提供するための増感剤を含むことができる。
好ましくは、電荷は、伝導体アレイの選択された部位を活性化することによって、選択された画素に印加される。
好ましくは、絶縁性液体は炭化水素液、シリコーン液及びパーフルオロカーボンから選択され、また基板はガラス、ポリエステル箔、ポリカーボネート、Ｍｙｌａｒ又はステンレス鋼から選択される。基板が導電体でなく、且つＬＥＤの電極の一つとして導電体が必要とされる場合、基板は酸化インジウム錫（ＩＴＯ）のコーティングを含むことができる。
【００５７】
更なる形態において、本発明は、別々に照明可能な画素を有するタイプのフラットスクリーンディスプレーを製造する方法にあると言うことができ、該方法は、
ｉ）複数の画素部位を規定する導電体アレイをもった基板を準備する工程であって、各画素部位が電極を含む工程と；
ｉｉ）前記複数の画素部位の全ての電極に電荷を印加する工程と；
ｉｉｉ）選択された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｖ）前記基板上に前記液体組成物を配置する工程と；
ｖ）前記帯電した液滴を前記選択された画素部位に引き寄せる工程と；
ｖｉ）前記基板から過剰な液体組成物を除去する工程と；
ｖｉｉ）前記ポリマーを前記基板に固定する工程と；
ｖｉｉｉ）前記複数の画素部位の電極うちの選択された電極に電荷を印加する工程と；
ｉｘ）選択された画素部位に染料を適用するために適合された第二の液体組成物を準備する工程であって、該第二の液体組成物は、絶縁性液体を含有する連続相と、前記ポリマーフィルム上に堆積させる前記染料の帯電した液滴又は該染料を含む帯電した液滴を含有する不連続相とを具備したエマルジョンを含んでなる工程と；
ｘ）前記第二の液体組成物を前記基板上に配置する工程と；
ｘｉ）前記帯電した液滴を前記選択された画素部位に引寄せる工程と；
ｘｉｉ）過剰な液体組成物を前記基板から除去する工程と；
ｘｉｉ）前記ポリマーを前記基板に固定する工程と；
ｘｉｖ）更なる選択された染料を他の選択された画素部位に適用するために、工程ｖｉｉｉ）から工程ｘｉｉｉ）を繰り返す工程と；
を含むものである。
【００５８】
前記ポリマーは、好ましくはポリビニルカルバゾール（ＰＶＫ）であり、前記染料はクマリン７、クマリン４７及びナイル赤から選択される。
好ましくは、前記電荷は、伝導体アレイの選択された部位を活性化することによって、前記選択された画素部位に印加される。
好ましくは、前記絶縁性液体は炭化水素液、シリコーン液及びパーフルオロカーボンから選択される。
好ましくは、前記基板はガラス、ポリエステル箔、ポリカーボネート、Ｍｙｌａｒ（ＰＥＴ、ポリエチレンテレフタレート）又はステンレス鋼から選択され、また可撓性又は剛性であってよい。
前記電極は、発光ポリマー中で生じた光を前方にできるだけ多く反射するように、銀のような高度に反射性のものであってよい。
【００５９】
本発明の一つの形態において、前記基板に固定されたポリマーフィルムは光伝導体であり、工程ｉｘ）は、画素部位の選択的照明によって達成される。例えば、前記ポリマーのポリビニルカルバゾール（ＰＶＫ）は光伝導体であることができ、また必要とされるときに帯電したエマルジョン液滴の静電的引寄せを可能にするために、帯電及び選択的に放電されてよい。
【００６０】
別の形態において、本発明は、別々に照明される画素を有するタイプのフラットスクリーンディスプレーを製造する方法にあると言うことができ、該方法は、
ｉ）基板上に静電気アレイのパターンを発生させることによって、前記基板上に複数の画素部位を規定する工程と；
ｉｉ）前記規定された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｉｉ）前記基板上に前記液体組成物を配置する工程と；
ｉｖ）前記液滴を前記規定された複数の画素部位に引き寄せる工程と；
ｖ）前記基板から過剰な液体組成物を除去する工程と；
ｖｉ）前記ポリマーを前記基板に固定する工程と；
ｖｉｉ）更なる選択されたポリマーフィルムを他の規定された画素部位に適用するために、工程ｉ）から工程ｖｉ）を繰り返す工程と；
を含むものである。
【００６１】
当該ポリマーフィルムは、ＯＬＥＤを生じさせるために、各画素部位において二回適用されてよい。第一のポリマーは、正孔伝導層を提供する（例えばポリエチレンジオキシチオフェン／ポリスチレンスルホネート（ＰＥＤＴ／ＰＳＳ））ものであってよく、また他のポリマーは、共役ポリマー発光層を提供するものであることができる。この後者のポリマーは、ポリ（フェニレンビニレン）（ＰＰＶ）、パリレン、ポリビニルカルバゾール（ＰＶＫ）、及びポリフルオレンのような、エレクトロルミネッセンスを示す何れの材料から選択されてもよい。堆積の順番は、ＯＬＥＤが背面から正面へと堆積されるか、又は正面から背面へと堆積されるかどうかによって決定されるであろう。好ましくは、正孔伝導層は発光層の正面にある。
【００６２】
本発明のこれら何れかの形態に使用されるエマルジョンは、連続相、該連続相中に混和しない不連続層、及び界面活性剤を含み、該界面活性剤は、前記連続相と相溶性の第一の部分及び前記不連続層と相溶性の第二の部分を有し、前記連続相は高い体積抵抗率を有し、前記不連像層は帯電され、前記界面活性剤は前記連続相の体積抵抗率を有意に低下させないように選択されることを特徴とする。
【００６３】
上記で述べたように、前記連続相は電気的に絶縁性の液体からなり、特定の系の特徴は実験的に決定されなければならないであろうが、斯かる液体は、好ましくは約１×１０6オーム・ｃｍ以上の体積抵抗率を有するであろう。
前記連続相は、ヘキサン、シクロヘキサン、イソオクタン、ヘプタン、芳香族炭化水素、デカリン及びイソデカン、並びにＥｘｘｏｎが製造するＩｓｏｐａｓ（登録商標）及びＮｏｒｐａｒｓ（登録商標）のような商業的に入手可能な炭化水素混合物から選択されてよい。また、該連続層は、フルオロカーボン化合物を含むフルオロ化学薬品から選択されてもよい。これらのフルオロ化学薬品は、一般には２〜１６の炭素原子を含んでなり、これには線状、環状又は多環状のパーフルオロアルカン、ビス（パーフルオロアルキル）アルケン、パーフルオロエーテル、パーフルオロアルキルアミン、臭化パーフルオロアルキル及び塩化パーフルオロアルキルが含まれるが、これらに限定されない。フルオロカーボン溶媒の一つの商品名は、３Ｍ社のＦｌｕｏｒｉｎｅｔ（登録商標）である。連続相もまた、ポリフェニルメチルシロキサン、ジメチルポリシロキサン、ポリジメチルシロキサン、環状ジメチルシロキサン等のようなシリコーン液から選択されてよい。
連続相はまた、ゲル又は高粘性液体であってもよい。
【００６４】
不連続層は、好ましくは非水性である。不連続層が非水性である場合、それは連続相中に混和しないか、又は実質的に不溶性であるべきである。
不連続層は上記で述べた種類の試薬であってよく、又は活性な化学試薬を担持する溶媒であってよい。あるいは、活性な化学試薬は、不連続層中に分散された個体又は不溶性液体であってよい。
また、本発明によるエマルジョンは、上記で述べたような電荷制御剤を含んでいてもよい。
次に、理解を助けるために、幾つかの詳細なプロセスを参照して本発明を一般的に説明するが、本発明はこれらプロセスに限定されるものではない。
【００６５】
＜ＤＮＡアレイの製造プロセス＞
本発明によるＤＮＡアレイを形成するプロセスは、一つの実施形態においては下記の工程を含んでなるものである。
（ａ）基板：  平坦な基板が選択されるが、これは部分的に誘電体又は光伝導体である。即ち、電荷が形成又は印象されることができ、それによって選択された一以上の領域に電荷を形成し、又は選択された一以上の領域で電荷を放電することができる。
（ｂ）基板の調製：  次に、バインダ分子が該基板上に共有結合される。このバインダ分子は一般に、基板の表面に共有結合される一つの部分と、化学的に除去可能な部分又は化学的に脱保護可能な部分を有しており、該部分は、脱保護に際して、化学的に除去可能な末端部分を有するリンカーが結合されている反応基を露出させる。この部分の選択的な除去は、ホスホロアミダイト形態におけるヌクレオシドが、ＤＮＡオリゴヌクレオチドを形成するように結合されることを可能にする。リンカー分子は、最終的に組立てられたＤＮＡオリゴヌクレオチド（プローブ）を基板の表面から離間させるように延長させる機能を有し、それによって、蛍光体又は他の検出体に結合された一本鎖ＤＮＡ又はＲＮＡ分子ファミリー等の他の被検ＤＮＡ分子（ターゲット）へのさらに効率的なアクセスを提供して、ハイブリダイゼーションを促進する。次いで、結合された蛍光体又は他の種が直接分析される。バインダ分子を使用することなく、基板上に直接ＤＮＡアレイを構築してよい場合も幾つか存在するかもしれない。
【００６６】
（ｃ）基板の帯電：  基板はその上に帯電された電荷を有する。コロナ放電、電子ビーム銃の使用、又はドナーローラによる印加のように、平坦な基板に電荷を帯びさせるための多くの技術が知られている。この電荷は正でも負でもよい。
（ｄ）アレイの規定：  空間的に選択されたアレイ部位で電荷を放電させて静電荷パターンを残すために、基板は選択的に光照射される。あるいは、これらの選択された部位以外の基板の全ての部分で電荷を消失させてもよい。選択的光照射は、パルス化され、調節され、ステップ状の若しくは制御されたレーザの使用、又はマスク又は透明体のような種々の光学技術の使用、及び適切な焦点集光の使用によるものであってよい。好ましくは、ＤＮＡに対して有害である可能性があるので、該光照射はスペクトルの短波長紫外領域における光照射を含まないが、他のアレイ形態についてはＵＶを使用してもよい。あるいは、空間的に選択されたアレイ部位は、マスクを用いて、又は用いずに、選択的に帯電されてよい。
【００６７】
（ｅ）プレコーティング工程：  任意に、前記基板は、次の工程で塗布されるエマルジョンの連続相を形成する液体の薄層でコートすることができる。このプレコートは、望ましくないエリアにおける堆積を防止するのを補助する。
（ｆ）脱保護工程：  前記基板上に本発明の帯電された液体エマルジョンを注ぐ。該エマルジョンはその連続相が絶縁性であり、その帯電された不連続相に溶液中の化学的脱保護試薬を有している。該試薬は電気的に帯電された場所に引き付けられ、化学的に除去可能な部分（保護基）と反応して当該部分を除去する。この化学的脱保護試薬は、好ましくはルイス酸、有機酸、又は無機酸である。当該エマルジョンの連続相は好ましくはフルオロ化学薬品であり、また不連続相は好ましくは有機溶媒である。前記界面活性剤は、好ましくはパーフルオロカーボン及び有機化合物の分子であり、パーフルオロカーボン部分はフルオロ化学薬品中に可溶性であり、有機化合物部分は有機溶媒中に可溶性である。当該反応を起こさせた後に、該エマルジョンは適切な溶媒により洗い流される。また、このエマルジョンを洗い流す前に、該エマルジョン中に残っている脱保護試薬を中和して、それが当該アレイの望ましくない部分で反応するのを防止するのが望ましい。
【００６８】
（ｇ）ヌクレオシド結合工程：  次いで、ホスホロアミダイトの形態の選択された活性化されたヌクレオシドを含む試薬を、基板上に注ぐ。該ヌクレオシドは、先の脱保護工程で前記化学的に除去可能な部分又は保護基が除去された場所で、前記リンカー分子に化学的に結合されるに至る。この選択されたヌクレオシドは、次のヌクレオシドがその領域に堆積されるまで該領域を保護する化学的に除去可能な保護基を含んでいる。次いで、過剰の試薬が除去される。
（ｈ）キャッピング工程：  化学的キャッピングプロセスは、先に脱保護されたけれども、これに結合されたヌクレオシドを有していない全てのリンカー分子上に、永久的キャップ（例えばアセチル基）を配置するために使用される。これは、ホスホロアミダイトプロセスの既知の工程である。ヌクレオシド付加工程が完全又は実質的に完全であることが期待される場合は、このキャッピング工程は必要でないかもしれない。
【００６９】
（ｈ）酸化工程：  新たに形成された亜リン酸エステル結合がリン酸エステル（三リン酸エステル）の形態に酸化されて、一つの合成サイクルが完了する。これもまた、ホスホロアミダイトプロセスの既知の工程である。
（ｉ）反復工程：  選択的光照射は異なるアレイ領域を放電するように、又は異なるアレイの領域に電荷を残すように構成されてよいこと、また化学的除去工程は、バインダ分子から、又は先に堆積された保護されたヌクレオチドから保護基を除去することを除いて、工程（ｃ）〜（ｈ）が反復される。反復は、おそらく６０ヌクレオチド以上が結合されて、一以上の領域にＤＮＡオリゴマーが形成されるまで実行される。これは、何れか一つの部位及び何れか一つのサイクルにおいて、四つのヌクレオチドＡ，Ｃ，Ｇ又はＴの何れか一つが結合され得ることを保証するために、２４０サイクルまでを必要とするかもしれない。さらに長いオリゴマーを合成してもよい。
【００７０】
ホスホロアミダイトプロセスに関連して固相コンビナトリアル化学合成プロセスを述べてきたが、該プロセスは、化学的なキャッピング若しくは脱保護工程、又は化学的な活性化若しくは不活性化工程又は誘導体化工程を伴った、段階的プロセスを使用する他のプロセスにも適用可能であることが理解されるべきである。
本発明の方法によりエマルジョンの不連続相中の試薬を選択的に適用することによって、基板上のアレイ又はチップ上に形成される一以上のＤＮＡオリゴデオキシヌクレオチドの脱保護のような、空間選択的化学反応を可能にする構成が提供されることが、本発明によって一般に理解されるであろう。
【００７１】
本発明のもう一つの応用は、金属の無電解堆積用又は自己触媒堆積用のものである。
本発明の静電的に帯電されたエマルジョンの空間的プロセスを使用した無電解堆積は、化学的に官能基コートされた光伝導体である基板を用いて達成することができ、あるいは、該基板はガラス又は化学的に抵抗性のポリマープラスチックであってもよい。ガラス若しくはプラスチックの場合、表面は、望ましい静電パターンに静電気的に帯電させ、該パターンに従って、不連続相中に化学触媒（例えば金属誘導体）又はプロモータを含有するエマルジョンを堆積させることができるであろう。静電的に帯電させる別の方法は、コンピュータ制御の電子ビームを用いた誘電体表面への書込みであることができるであろう。更なる方法は、ソフトリソグラフィーを使用して、誘電体基板表面にパターンを帯電させることであることができるであろう。ソフトリソグラフィーとは、導電性エラストマースタンプから、コンホメーション接触した誘電体基板へのパターンの転写に基づく高解像度の帯電技術を言う。
【００７２】
この無電解堆積のための方法は、無電解堆積をトリガーするために使用される触媒又は化学薬品が、本発明を使用することにより静電的潜像の上に堆積されることを除き、無電解堆積のための標準工程を含むであろう。堆積のための触媒の一例は、パラジウムアクチベータである。種々の金属のための堆積プロモータである他の化学薬品は、ホルムアルデヒド、エチレンジアミン、エチレンジアミンとプロピレンオキシドの付加物、水素化ホウ素、及びアミンボラン系である。無電解堆積の多くは、電気メッキ又は半導体工業における種々の業者から供給される特許保護された無電解溶液を用いて行われる。これらの会社は、通常、湿潤剤及び例えば堆積される無電解銅の粒子サイズ制御のための添加剤のような、特許保護された成分を組込んでいる。これらは、本発明のエマルジョンの不連続相の中にも含めることができるであろう。堆積され得る金属には、金、銅、コバルト、ニッケル及び銀が含まれてよい。
同様に、無電解メッキは半導体工業においても回路の堆積のために使用されており、本発明はこの技術にも同様に適用されるであろう。
【００７３】
次に、本発明のＤＮＡアレイの形成及びホスホロアミダイトプロセス、並びに空間選択的堆積の理解を助けるために、以下では、本発明の好ましい実施形態を示す添付の図面を参照して本発明を一般的に説明する。
【００７４】
図面を詳細に参照すると、図１は、ＤＮＡチップの書込みに適用されるときの本発明の基本的原理を示している。段階１では基板１０が準備され、該基板は、その表面全体に末端保護基を備えたスペーサ分子を有している。段階２において、全体の表面がコロナ放電１２の使用によって静電的に負に帯電される。段階２は、基板１０上の、全て負に帯電された帯電領域１３のアレイを示している。次いで、段階３においては、調節されたレーザ１４を使用して、第一の堆積を必要としない部位が照射される。これにより、負に帯電されたプローブセル又は機能領域１５のアレイが残され、これは第一のヌクレオシド（例えばＡ）で誘導体化されることになる。次いで、段階４において、本発明によるエマルジョンが基板に塗布される。該エマルジョンは、その不連続相の中に、正に帯電し且つ前記スペーサ分子上の保護基を除去する酸を含んだ液滴１６を有している。この不連続相の液滴１６は、静電的に帯電されたプローブセル１５に引寄せられ、段階５において酸に媒介された保護基の除去が生じ、これにより、段階６に示すように反応性ヒドロキシル基が残される。次いで、段階６では反応性アミダイト（例えばＡアミダイト）が基板上に配置され、反応性ヒドロキシル基が存在する場所で反応が生じる。これらの反応性アミダイトは各々が末端保護基を有しているので、第一のサイクルが完了した段階７においては、次のヌクレオシド（非アミダイト形）を選択されたアレイに堆積させるための準備ができている保護基で基板が覆われる。６０量体以上の長さのオリゴデオキシヌクレオチドを与えるために、段階１〜７の２４０以上のサイクルを実施してよい。
【００７５】
図２は、ＤＮＡチッププローブの一般的構造を示している。基板２０は、表面誘導体化が可能な基２２（Ｘ）を含む化学的官能層２１をその上に有している。これらの誘導体化が可能な基２２の表面バインダ上に、アンカー及び／又は官能化のための基２３（Ｙ）を化学的に結合していてよい。これら官能基には、リンカー及び／又はスペーサ基２４が結合されてよい。該リンカー／スペーサ基の上に、必要に応じてＤＮＡ２５が構築される。
【００７６】
図３は、本発明の範囲内にある部分を含んだホスホロアミダイトプロセスの種々の段階を示している。段階１００では、その全表面を覆って、官能化されたバインダ１０２、及び末端保護基１０４を備えたスペーサ分子１０３を有する基板１０１が準備される。段階１０５では、その全表面が静電的に負に帯電され且つ放電されて、ヌクレオシドで誘導体化されることになる予め定められた負に帯電したプローブセル又は機能領域のアレイが残される。次いで、段階１０７において、本発明によるエマルジョンが基板に適用される。該エマルジョンは、その不連続相の中に、正に帯電し且つ選択されたスペーサ分子の保護基を除去する酸を含んだ液滴１０６を有している。この不連続相の液滴１０６は、段階１０８において、静電的に帯電されたプローブセルへと引寄せられ、酸に媒介された保護基の除去１０９が起こり、これにより、段階１１０に示すように反応性ヒドロキシル基が残される。次に、段階１１２においては、反応性アミダイト１１３（例えばＡアミダイト）が該基板上に配置され、反応性ヒドロキシル基が存在する場所で反応が生じる。連結されたヌクレオシド誘導体１１４は、各々が末端保護基１１５を有している。
次いで、先に脱保護され且つヌクレオシドが結合していない全てのリンカー分子上に、永久的なキャップ（例えばアセチル基）を配置するために、化学的キャッピングプロセス１１６を使用することができる。
【００７７】
段階１１８では、この新たに形成された亜リン酸エステル結合がリン酸エステル（三リン酸エステル）の形態に酸化されて、合成の１サイクルが完了する。こうして、この基板は、次のオリゴヌクレオチドを選択されたアレイに堆積させるための準備ができている保護基で完全覆われる。次いで、このプロセスが再循環されて、第二の又は後続の塩基が、上記で述べた酸脱保護を使用する更なる段階１００，１０５，１０７，１０８及び１１０によって発生した反応性ヒドロキシル基を有する指定された機能領域に付加される。６０量体以上の長さのオリゴデオキシヌクレオチドを得るために、これら段階の２４０サイクル以上を実施してよい。
【００７８】
図４は、エマルジョンを使用した化学薬品の堆積のために、本発明による基板を帯電し得る一つの方法を示している。この構成において、基板２０は単一点コロナ放電装置３０を用いて帯電され、該基板上には均一な負の電荷パターン３２が与えられる（図４Ａ）。次いで、マスク３４が該基板を覆って保持され、又は該基板上に配置され、光３６により該マスク３４が照射される（図４Ｂ）。マスク３４に透明部分３８がある場所では光伝導体層２６が伝導性になり、これら領域における電荷パターンは伝導体層２７へと消失する。これにより、非露光領域に静電的な電荷パターン４０が残され（図４Ｃ）、従って後続の堆積工程では、正に帯電した液滴を備えたエマルジョンを用いれば、これらの領域に不連続相の液滴を結合させることができる。
【００７９】
図５は、本発明による基板がエマルジョンを用いた化学薬品の堆積のために帯電され得る別の方法を示している。この構成において、層５２は誘電体材料である。金属又は他の導電性マスク５０が基板５４を覆って保持され、又は該基板上に配置され、次いで、該基板は単一点コロナ放電装置５６を用いて帯電される（図５Ａ）。これにより、該マスクに孔が存在する領域においては、基板５４の誘電体層５２に電荷パターン５８が与えられ、またこれら領域に不連続相の液滴が引き付けられる（図５Ｂ）。
【００８０】
負に帯電したエマルジョン液滴は、好ましくはバイアス電圧プレートの補助を用いて、負の電荷が存在しない表面領域に堆積されるであろう。
この構成は図６に示されている。この場合、基板１２０は、例えば図４及び図５に示した方法により、その上に形成された負に帯電した領域１２２を有している。バイアス電圧プレート２０４が、負に帯電された液滴２０８をその中に有するエマルジョンと共に、基板２００に近接して配置されている。電源２１２によって、導電層２１０に対して負の電圧が該バイアスプレートに印加される。負に帯電した液滴２０８は、負に帯電された領域２０２の間の中性領域２１４へと強制的に着床される。このプロセスは反転堆積と称することができる。
【００８１】
図７は、本発明によるエマルジョンの機能の詳細な性質を示している。図７Ａに示した第一の段階は、電気的に絶縁性の連続相６１及び不連続相の液滴６２からなるエマルジョン６０を示している。該液滴は堆積すべき化学物質６４を担持しており、また正電荷６６を担持しているが、この電荷は該液滴の本来のものであってもよく、又は界面活性剤６７若しくは電荷制御剤６８によって供給されてもよい。エマルジョンは、負に帯電した領域７２を有する基板７０上に配置される。正に帯電した液滴６２は、図７Ｂに示した基板上の負に帯電した領域７２に引き寄せられ、また化学物質６４は、基盤表面との反応を伴って、又は伴わずに堆積する。次いで、過剰なエマルジョンを除去して、図７Ｃに示すように、基板７０上に堆積された化学物質６４を残すことができる。
【００８２】
図８は、本発明の一つの実施形態に従って、基板表面上でのエマルジョンに媒介された反応の詳細な性質を示している。
図８Ａに示した最初の段階は、電気的に絶縁性の連続相８１及び不連続相の液滴８２からなるエマルジョン８０を示している。この液滴は、リンカーを脱保護するための酸（Ｈ+Ａ-）を担持しており、また、また正電荷８６を担持しているが、この電荷は該液滴の本来のものであってもよく、又は界面活性剤８７若しくは電荷制御剤８８によって供給されてもよい。該エマルジョンは基板９０上に配置されるが、該基板は、基板の全表面を覆うバインダ分子（Ｂ）９２が化学的に結合された化学的官能層９１を有している。バインダ分子上には、保護されたリンカー９３が存在する。この場合、該リンカーはジメチルオキシトリチル（ＤＭＴｒ）基によって保護されている。９４で指定された領域は、ＤＮＡチップセル又は機能領域である。
【００８３】
基板の表面には、負に帯電された領域９５及び中性領域９６が含まれている。正に帯電された液滴８２は、図８Ｂに示した基板上の正に帯電した領域９５に引き付けられ、また該液滴中の酸８４は保護されたリンカー９３と反応する。次いで、エマルジョン８０を除去し、図８Ｃに示すように、先に負に帯電された基板９０の領域９５に、脱保護されたリンカー９８の反応性ヒドロキシル基を残すことができる。次いで、脱保護されたリンカーの反応性ヒドロキシル基は、例えば活性化されたホスホロアミダイト形態のＤＮＡ塩基への結合のために利用可能である。
【実施例】
【００８４】
帯電したエマルジョンが、その上に静電的パターンの形成された反対極性に帯電された基板上に堆積するかどうかを決定するために、実験を行った。この目的のために、絶縁性の連続相及び酸を含有する不連続層でエマルジョンを形成し、また酸化亜鉛光伝導体を備えた基板を負のパターンで帯電させた。この光伝導体を、シクロヘキサノン中のＢｕｔｖａｒ７２（１％  ｗ／ｖ）及びｐＨ指示薬であるメチルオレンジの溶液（飽和）中で浸漬コーティングし、５５℃で３０分間乾燥させた。
【００８５】
エマルジョンは下記の成分を含有していた：
連続相        ＦＣ４０                                  ０．８９ｍＬ
不連続層      トルエン中の５％ジクロロ酢酸（ｗ／ｖ）    ０．１ｍＬ
Ｆ６Ｈ１４（ＦＣ４０中の１％、ｖ／ｖ）    ０．０１ｍＬ
Ｆ６Ｈ１４は、Ａｐｏｌｌｏ  Ｓｃｉｅｎｔｉｆｉｃ  Ｌｔｄ，ＵＫによって供給される半フッ素化アルキルアルカンである、１−（パーフルオロ−ｎ−ヘキシル）テトラデカンである。
酸化亜鉛光伝導体は、アプライドリサーチ・オブ・オーストラリアＰｔｙ  Ｌｔｄによって供給されるものであり、アルミニウムメタライズされたＰＥＴフィルム上にコーティングされた絶縁性樹脂に結合された酸化亜鉛を含んでいる。
【００８６】
不連続相は、電荷パターンの領域にのみ堆積されて、黄色からピンク色へのｐＨに依存した色変化を生じることが分かった。
この実施例は、第一に、本発明の新規な帯電エマルジョンが基板上に選択的に堆積され得ることを示している。
【００８７】
帯電したエマルジョンが、静電的パターンの形成された反対極性に帯電した基板上に堆積されるかどうかを決定するために、もう一つの実験を行った。この目的のために、絶縁性の連続相と、堆積の最中及び堆積の後に水及び空気の両者から染料を保護するように、不連続相中に溶解された染料及びポリマーを含む不連続相を用いて、エマルジョンを形成した。酸化亜鉛光導電体を備えた基板の全体を帯電させ、次いで露光の前にマスクで覆い、該マスクの複製画像である電荷パターンを形成した。
エマルジョンは下記の成分を含有していた：
連続相      ＦＣ４０                                        ０．９９ｍＬ
不連続相    ＤＭＳＯ中の１％Ｂｕｔｖａｒ７２（ｗ／ｖ）, 
０．１％（ｗ／ｖ）クリスタルバイオレット        ０．００５ｍＬ
ＤＭＳＯ中の１％（ｗ／ｖ）Ａｔｌｏｘ４９１２    ０．００５ｍＬ
クリスタルバイオレットは、Ｇｅｏｒｇｅ  Ｔ．  Ｇｕｒｒ、  Ｓｅａｒｌｅ  Ｓｃｉｅｎｔｉｆｉｃ  Ｓｅｒｖｉｃｅｓ，  Ｂｕｃｋｓ，  ＵＫによって供給される。
ＦＣ４０は、３Ｍが製造するフルオロカーボン溶媒である。
Ｂｕｔｖａｒ７２は、Ｓｏｌｕｔｉａが製造するポリビニルブチラールである。
Ａｔｌｏｘ  ４９１２は、 ＩＣＩのＵｎｉｑｅｍａ  ｂｕｓｉｎｅｓｓが製造する１２−ヒドロキシステアリン酸ポリエチレングリコール共重合体である。
ＤＭＳＯは、Ａｊａｘ  Ｆｉｎｅ  Ｃｈｅｍｉｃａｌｓ，  Ａｕｓｔｒａｌｉａによって供給された。
不連続相は、露光されなかった電荷パターンの領域にのみ堆積されて、紫色の着色を与えることが分かった。
【００８８】
更なる実験においては、エマルジョン組成がＦＣ４０の連続相と、ポリマー、界面活性剤としてのＡＯＴ及びピンクの蛍光染料であるローダミンＢを組込んだ不連続相で構成されるときに、匹敵する結果が得られた。
エマルジョンは下記の成分を含有していた：
連続相      ＦＣ４０                                        ０．９９ｍＬ
不連続相    両者共にＤＭＳＯ中の１％Ｂｕｔｖａｒ７２（ｗ／ｖ）, 
０．１％（ｗ／ｖ）ローダミンＢ                  ０．００５ｍＬ
ＤＭＳＯ中の１０％（ｗ／ｖ）ＡＯＴ              ０．００５ｍＬ
ローダミンＢは、ＳｉｇｍａＡｌｄｒｉｃｈ  Ｃｈｅｍｉｃａｌ  Ｃｏ．によって供給された。
不連続相は、露光されなかった電荷パターンの領域にのみ堆積されて、蛍光性のピンクの着色を与えることが分かった。
【００８９】
帯電されたエマルジョンが、別の界面活性剤を使用してその上に静電界が形成された帯電された基板上に堆積されるかどうかを決定するために、更なる実験を行った。この場合にも、不連続相は、堆積の最中及び堆積後に水及び空気の両者から染料を保護するように、該不連続相の中に溶解された染料及びポリマーを含んでいた。これは、ＯＬＥＤ製造において染料を保護するための要件をモデル化している。酸化亜鉛光伝導体を備えた基板は、その全体を帯電させ、次いで露光の前にマスクで覆って、マスクの複製画像である電荷パターンを形成した。
【００９０】
エマルジョンは下記の成分を含有していた：
連続相      ＦＣ４０                                        ０．９９ｍＬ
不連続相    ＤＭＳＯ中の１％Ｂｕｔｖａｒ７２（ｗ／ｖ）, 
０．１％（ｗ／ｖ）クリスタルバイオレット        ０．００５ｍＬ
ＤＭＳＯ中の１０％（ｗ／ｖ）ＳＤＳ              ０．００５ｍＬ
ＳＤＳは、ＳｉｇｍａＡｌｄｒｉｃｈ  Ｃｈｅｍｉｃａｌｓによって供給された。
不連続相は、露光されなかった電荷パターンの領域にのみ堆積されて、紫色の着色を与えることが分かった。
【００９１】
帯電されたエマルジョンが、別の界面活性剤を使用してその上に静電界が形成された帯電された基板上に堆積されることを確認するために、更なる実験を行った。この場合にも、不連続相は、堆積の最中及び堆積後に水及び空気の両者から染料を保護するように、該不連続相中に染料と共に溶解されたポリマーを含んでいた。酸化亜鉛光伝導体を備えた基板は、マスクの複製画像である電荷パターンを形成するように、その全体を帯電させ、次いで露光の前にマスクで覆った。
【００９２】
エマルジョンは下記の成分を含有していた：
連続相      ＦＣ４０                                        ０．９９ｍＬ
不連続相    ＤＭＳＯ中の１％Ｂｕｔｖａｒ７２（ｗ／ｖ）, 
０．１％（ｗ／ｖ）クリスタルバイオレット        ０．００５ｍＬ
ＤＭＳＯ中の１０％（ｗ／ｖ）ＦＣ１３４          ０．００５ｍＬ
ＦＣ１３４は、一般構造ＲfＳＯ2ＮＨＣ3Ｈ6Ｎ+（ＣＨ3）3Ｉ-の陽イオン性界面活性剤であり、ここでＲf＝ＣnＦ2n+1であり、ｎは大部分は８である。
不連続相は、露光されなかった電荷パターンの領域にのみ堆積されて、紫色の着色を与えることが分かった。
【００９３】
可撓性印刷回路の製造における本発明の潜在的役割を示す目的で、帯電したエマルジョンから逆極性に帯電した基板上への金の堆積を実証するために、一つの実験を行った。クロロ金酸（ＡｕＣｌ4．Ｈ）の溶液をＤＭＳＯ中で調製し、ＦＣ−４０の連続相中に乳化させた。マスクで覆いながら酸化亜鉛光伝導体を備えた基板を帯電させて、光伝導体上に負の電荷パターンを形成した。前記エマルジョンで該潜像を現像した後、光伝導体を１１０℃で１５分間加熱してクロロ金酸を分解させ、金属金を生じさせた。
【００９４】
エマルジョンは下記の成分を含有していた：
連続相      ＦＣ４０                                      ０．９９５ｍＬ
不連続相    ＤＭＳＯ中の１０％クロロ金酸（ｗ／ｖ）        ０．００５ｍＬ
金溶液の選択的堆積は、白色の光伝導体上での紫のパターンとして現れた。
【００９５】
可撓性印刷回路の製造における本発明の潜在的役割を示す目的で、帯電したエマルジョンから逆極性に帯電した基板上への金の堆積を実証するために、更なる実験を行った。クロロ金酸（ＡｕＣｌ4．Ｈ）の溶液をＤＭＳＯ中で調製し、ＦＣ−４０の連続相中に乳化させた。マスクで覆いながら０．１％Ｂｕｔｖａｒ７２で被覆したガラスカバースリップを備えた基板を帯電させて、該カバースリップ上に負の電荷パターンを形成した。前記エマルジョンで該潜像を現像した後、該カバースリップを約３００℃で１５分間加熱してクロロ金酸を分解させ、金属金を生じさせた。
【００９６】
エマルジョンは下記の成分を含有していた：
連続相      ＦＣ４０                                      ０．９９５ｍＬ
不連続相    ＤＭＳＯ中の１０％クロロ金酸（ｗ／ｖ）        ０．００５ｍＬ
金溶液の選択的堆積は、透明なカバースリップ上の紫のパターンとして現れたが、加熱後に、該パターンは反射された光の中で金色に見えた。
【００９７】
可撓性印刷回路の製造における本発明の潜在的役割を示す目的で、帯電したエマルジョンから逆極性に帯電した基板上への金の堆積を実証するために、更なる実験を行った。クロロ金酸（ＡｕＣｌ4．Ｈ）の溶液をＤＭＳＯ中で調製し、ＦＣ−４０の連続相中に乳化させた。マスクで覆いながら、１％Ｂｕｔｖａｒ７２でコートしたガラスカバースリップを備えた基板を帯電させて、該カバースリップ上に負の電荷パターンを形成した。前記エマルジョンで該潜像を現像した後、該カバースリップを約３００℃で１５分間加熱してクロロ金酸を金属金に分解させた。
【００９８】
エマルジョンは下記の成分を含有していた：
連続相      ＦＣ４０                                      ０．９９５ｍＬ
不連続相    ＤＭＳＯ中の１０％クロロ金酸（ｗ／ｖ）        ０．００５ｍＬ
金溶液の選択的堆積は、透明なカバースリップ上の紫のパターンとして現れたが、加熱後に、該パターンは反射された光の中で金色に見えた。
【００９９】
更なる実験が行われて、下記のことが示された：
・誘電体表面上のオリゴデオキシヌクレオチド（その上に化学的ブロック基を持つ）の存在は、それが電荷パターンを受取ることを妨げないこと；
・予め作製されたオリゴデオキシヌクレオチド（保護基が除去されたもの）は、体積抵抗率に影響することなく、空間的に規定されたパターンで堆積され得ること；
・光伝導体表面は、それに結合された化学薬品（オリゴデオキシヌクレオチド）を空間的に規定されたパターンで有するように修飾され得ること。
【０１００】
表面においてインサイチュー合成されたオリゴデオキシヌクレオチドの存在が、電荷パターンを保持する当該表面の能力を損なわないことを立証するための実験において、その上で（ｄＴ）12及び（ｄＴ）25を含むオリゴヌクレオチドが合成されたガラス表面上に画像が形成された。ガラスカバースリップ（２４ｍｍ×５０ｍｍ×０．１３ｍｍ）を、Ｐｅｒｓｐｅｘ（登録商標）の前面及びポリプロピレンの背面を備えた反応チャンバの中にサンドイッチした。該チャンバの容積（０．２ｍＬ〜０．４ｍＬ）は、ポリプロピレンを貫通して加工された試薬の導入及び排出を可能にする穴を備えた、シリコーンゴムシートから切り出されたガスケットによって規定された。導入ポート及び出口ポートは、反応ブロックが、標準のオリゴ合成カラムの代りに、アプライド・バイオシステムズ３９４ＤＮＡ／ＲＮＡシンセサイザーにインラインで適合され得るように設計された。
【０１０１】
カバースリップを、使用する直前に１１０℃で乾燥する前に、０．１％Ｐｙｒｏｎｅｇ（登録商標）、１％ＮａＯＨ、及び１０％エタノールを含む溶液中で洗浄し、Ｍｉｌｌｉ  Ｑ（登録商標）水で徹底的に濯いだ。シランの化学的官能層を合成するために、カバースリップを、トルエン中の５％ｖ／ｖグリシドキシプロピルトリメトキシシランの溶液中に室温で３０分間浸漬し、トルエンで濯ぎ、１１０℃で３０分間ベークした。０．５Ｍ  ＨＣｌ中で３０分間インキュベートすることにより、グリシドキシ環を開環させてホスホロアミダイトとの反応を促進させた。反応チャンバの中で、カバースリップの表面は、（ｄＴ）12及び（ｄＴ）25を合成するためのＡＢＩ３９４標準合成サイクルを１回受けた。
【０１０２】
反応チャンバから取出したときに、単一点コロナ及びマスクを使用してカバーグラス上に電荷パターンが形成され、該電荷パターンは、粒状の静電的液体トナーを使用して現像された。（ｄＴ）12及び（ｄＴ）25が合成された領域における強い画像の存在によって、電荷パターンを保持する誘電体表面の能力がそれらの存在により損なわれないことが確認された。
【０１０３】
更なる実験によって、予め作製されたオリゴデオキシヌクレオチドは、エマルジョン中に組込まれることができ且つ予め定められたパターンで堆積され得ることが立証され、エマルジョン中におけるそれらの存在は連続層の体積抵抗率を妨害しないであろうこと、及びそれらは当該表面と化学的に反応してそこに結合するであろうことが確認された。
【０１０４】
λファージ一本鎖の尾部を部分的に含む塩基配列の、染料で標識された２９量体のアミノオリゴデオキシヌクレオチドをＧｅｎｅＷｏｒｋｓ（Ｔｈｅｂａｒｔｏｎ，南オーストラリア）から購入し、１８８ｍＭでＭｉｌｌｉＱ水の中に溶解し、超音波プローブを使用して、ＴｒｉｔｏｎＸ−１００（最終０．０００３％，ｗ／ｖ）と共に０．６％（ｖ／ｖ）の不連続層としてＦＣ４０の中に乳化させた。単一点コロナ及びマスクを使用して、Ｅｐｐｅｎｄｏｒｆの「ＣｒｅａｔｉｖｅＣｈｉｐ（登録商標）オリゴスライド」（Ｅｐｐｅｎｄｏｒｆ，Ｇｅｒｍａｎｙ）上に電荷パターンを形成し、その上の潜像にエマルジョンを塗布し、暫く放置して排液及び乾燥した。
次いで、製造業者のインストラクションに従ってエポキシスライドへのオリゴデオキシヌクレオチドの結合を行い、またＧｅｎｅＰｉｘ  ４０００Ｂ（Ａｘｏｎ  Ｉｎｓｔｒｕｍｅｎｔｓ  Ｉｎｃ．，  Ａｕｓｔｒａｌｉａ）の中で該スライドを走査することにより、それがマスクパターンの形態で存在することを確認した。
【０１０５】
ステンレス鋼支持体上の硫化カドミウム光伝導体を使用して、同じ実験を行った。最初にメルカプトプロピルトリメトキシシランを用いて、次いでグリシドキシプロピルトリメトキシシランを用いて（両試薬ともＳｉｇｍａ−Ａｌｄｒｉｃｈ社製）硫化カドミウムの表面をシラン化し、０．５ＭのＨＣｌ（上記と同じ）で開環した。この修飾された硫化カドミウムを、マスクを通した暗所での多ピンコロナ放電を使用して負に帯電させ、その表面に潜像を生じさせた。先の実施例と同じ組成のエマルジョンをその表面に堆積させ、ＣｒｅａｔｉｖｅＣｈｉｐ（登録商標）オリゴスライドについてＥｐｐｅｎｄｏｒｆが推奨する「カップリング」手順に従った。スライドへのオリゴデオキシヌクレオチドの結合は、ＧｅｎｅＰｉｘ  ４０００Ｂ（Ａｘｏｎ  Ｉｎｓｔｒｕｍｅｎｔｓ  Ｉｎｃ．）中でスライドを走査し、また光伝導体表面に化学的に結合したオリゴデオキシヌクレオチドのマスクパターンを同定することによって確認された。
【０１０６】
本発明の一つの実施形態は、コンビナトリアルケミストリーによりインサイチューで合成されたオリゴデオキシヌクレオチドにおける末端ヌクレオチドの、空間的に方向付られた脱トリチル化にある。ＤＮＡチップの表面上での規定された場所（機能領域又はセルと称する）での、この特定のオリゴデオキシヌクレオチドからのトリチル保護基の除去（脱トリチル化）は、反応性ヒドロキシル基を生じさせる。これらのヒドロキシル基は、伸長するオリゴデオキシヌクレオチド鎖に付加されるべき次のヌクレオシド（ホスホロアミダイト形態）が化学的に結合されるための部位を提供する。この方法において、本発明の空間的に方向付けられた脱トリチル化は、例えば疾患の臨床診断のために、生物学的サンプル中での遺伝子発現のパターン及びレベルを決定する際に使用され得るような、ＤＮＡチップ上の多様なオリゴデオキシヌクレオチドのアレイを製造するために、オリゴデオキシヌクレオチドのための（ミクロ若しくはナノ規模での）標準のホスホロアミダイト合成が適用される場所を決定するための別の手段を提供する。
【０１０７】
ここでは、保護されたデオキシヌクレオチドホスホロアミダイトの空間的に方向付けられた脱トリチル化のために、本発明がどのようにして適用されているかを示す二つの実施例を提示する。
【０１０８】
実施例１：
酸化亜鉛光伝導体のストリップに、無水アセトニトリル中のデオキシアデノシン−ホスホロアミダイト（ジメチルトリチル保護されたもの）の５０ｍＭ溶液をドープし、５５℃で３０分間乾燥した。ジトリチル化エマルジョンは、次のようにして調製した：
連続相：    ＦＣ−４０                                        ０．９９ｍＬ
不連続相：  テトラヒドロフラン中の５０％（ｗ／ｗ）臭化亜鉛    ０．０１ｍＬ
これら成分を、Ｓｏｎｉｃｓ  ＆  Ｍａｔｅｒｉａｌｓ  Ｖｉｂｒａ−ｃｅｌｌ  Ｍｏｄｅｌ  ＣＶ−１７プローブシステム（ＵＳＡ）の１／４”ｌ／４インチプローブを使用して、パワー設定４で４秒間超音波処理することにより乳化した。前記アミダイトドープした酸化亜鉛ストリップを負に帯電させ、続いてマスクを通しての光照射によりその上に電荷パターンの潜像を形成した後に、このエマルジョンのアリコートを塗布した。該ストリップは、エマルジョンを塗布する直前に、その表面の全体をＦＣ−４０で予め湿潤化した。アミダイトの脱保護の結果として生じる強いオレンジ色のジメトキシトリチル陽イオンの形成として、パターン化された脱トリチル化を観察した。ルイス酸である臭化亜鉛を担持したエマルジョン液滴が光照射に露出されなかったゾーン（それにより該ゾーンは負の電荷を維持している）に堆積されることによって示されるように、この脱トリチル化エマルジョンの液滴は正に帯電された。
【０１０９】
実施例２：
ボロ珪酸塩ガラスのカバースリップ（２４ｍｍ×５０ｍｍ×０．１３ｍｍ）をクロム酸で洗浄し、メトキシ基の前加水分解を可能にするために１５分間混合しながら放置したトルエン中の５％（ｖ／ｖ）３−アミノプロピルトリメトキシシラン（ＡＰＳ）中で１５分間インキュベーションすることによって、ＡＰＳで誘導体化した。さらにトルエン中で１５分間濯いだ後に、該カバースリップを１１０℃で６０分間乾燥した。
次いで、該カバースリップを、Ｐｅｒｓｐｅｘ（登録商標）の前面及びポリプロピレンの剛性背面を含んでなる反応チャンバの中にサンドイッチした。該チャンバの容積（０．２５ｍＬ）は、試薬の導入及び排出を可能にするためにポリプロピレンを貫通する孔が加工されたＶｉｔｏｎ（登録商標）「Ｏ」リングによって定義された。導入ポート及び排出ポートは、反応ブロックが、標準のオリゴ合成カラムの代りに、アプライド・バイオシステムズ３９４ＤＮＡ／ＲＮＡシンセサイザーにインラインで適合され得るように設計された。
【０１１０】
カバースリップへのホスホロアミダイトのマニュアル結合は、ＡＢＩ  ３９４  ＤＮＡシンセサイザーのために特別に供給された合成試薬を使用して、ＴｒｉＬｉｎｋ  ＢｉｏＴｅｃｈｎｏｌｏｇｉｅｓ（ＵＳＡ）のＴｅｃｈｎｉｃａｌ  Ｂｕｌｌｅｔｉｎ  ＴＬ１００２に記載されたものからの適合されたプロトコールに従った。このカバースリップを、最初に５ｍＬの無水アセトニトリルを用いてインサイチューで濯いだ。次いで、その全体に亘って、活性化されたｄＡアミダイト試薬（０．４ｍＬ）を約２分間通し、続いて５ｍＬの無水アセトニトリルで二回目の濯ぎを行った。次に、もう１回５ｍＬの無水アセトニトリルで濯ぎ流す前に、１ｍＬの酸化溶液を、該カバースリップの表面に１分間に亘りパルス送給した。
【０１１１】
カバースリップ（これは今や、アミノシランを介して表面に結合されたｄＴヌクレオチド上にジメトキシトリチル基を担持している）を反応チャンバから取出し、この誘導体化された表面を上に向けて、パターン化されたマスクを通した単一点コロナ放電によって負電荷の潜像を生じさせた。該カバースリップを、先の実施例のものと同じ組成のエマルジョンに短時間露出させる前に、ＦＣ−４０で予め湿潤化させた。
【０１１２】
エマルジョン液滴中に含まれるルイス酸が保護基と反応して、強いオレンジ色のジメトキシトリチル陽イオンを放出するので、空間的に方向付けられた脱トリチル化が着色パターンの形態で観察された。この着色パターンはマスクにおける孔のパターンに一致し、エマルジョン液滴が正に帯電されて、誘導体化された表面の負に帯電した領域に引き付けられたことを示した。着色された脱トリチル化画像に酢酸セルロースＳｅｐｒａｐｈｏｒｅＩＩＩ電気泳動膜（Ｇｅｌｍａｎ  Ｓｃｉｅｎｃｅｓ，  ＵＳＡ）を重ね、それによって前記パターンを該膜上に吸着させることによって、脱トリチル化パターンの「プリント」を作製した。
【０１１３】
上記実施例で試験したエマルジョンは、超音波発生器を使用して調製した。これは、下記の装置によって達成される。
Ｓｏｎｉｃｓ  ａｎｄ  ＭａｔｅｒｉａｌｓのＶｉｂｒａ−ｃｅｌｌ  Ｍｏｄｅｌ  ＣＶ−１７プローブシステム：電力６００ワット、 制御された電力及び一定時間で出力する乳化１／４”超音波処理器プローブのために使用される。
【０１１４】
この明細書の全体を通して、本発明の範囲について種々の指示を与えてきたが、本発明はこれらの何れにも限定されず、これらの二以上を組合せにも本発明は存在する。これら実施例は例示のためだけのために与えられるものであり、限定のために与えられたものではない。
本明細書及び特許請求の範囲の全体を通して、文脈がそれ以外の解釈を必要としない限り、「具備する」及び「含む」の語、並びに「具備している」及び「含んでいる」のような変形は、記載された整数又は一群の整数を含むことを意味し、記載されていない整数又は一群の整数を排除しないことを意味するように理解されるであろう。
【図面の簡単な説明】
【０１１５】
【図１】図１は、ＤＮＡチップの書き込みに適用されるときの本発明の基本原理を示している。
【図２】図２は、ＤＮＡチッププローブの一般的構造を示している。
【図３】図３は、ホスホロアミダイトプロセスの種々の段階を示している。
【図４】図４は、本発明による基板を、エマルジョンを使用した化学薬品の堆積のために帯電させることができる一つの方法を示している。
【図５】図５は、本発明による基板を、エマルジョンを使用した化学薬品の堆積のために帯電させることができる別の方法を示している。
【図６】図６は、本発明による基板上に、エマルジョンを使用した化学薬品の堆積を実行できる一つの方法を示している。
【図７】図７は、本発明によるエマルジョンの機能的性質の詳細を示している。
【図８】図８は、本発明の一つの実施形態に従った、基板の表面上でのエマルジョンに媒介された反応の性質の詳細を示している。
【図１】
2007523735.tif 000003
【図２】
2007523735.tif 000004
【図３】
2007523735.tif 000005
【図４】
2007523735.tif 000006
【図５】
2007523735.tif 000007
【図６】
2007523735.tif 000008
【図７】
2007523735.tif 000009
【図８】
2007523735.tif 000010
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
基板上におけるマイクロメートル規模及びナノメートル規模の空間選択的な化学物質の堆積による製造方法であって：該方法は、
（ａ）前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相及び該不連続相の中に担持された、又は該不連続相を含んでなる選択的に堆積されるべき成分を含んでなる工程と；
（ｃ）前記領域の電荷との間の引力又は斥力により、前記エマルジョンの不連続相を前記少なくとも一つの領域に向けさせる工程と；
を具備する方法。
【請求項２】
請求項１に記載の方法において、前記選択的に堆積されるべき成分が、生体活性剤、活性化されたヌクレオシドアミダイト（Ａ，Ｃ，Ｇ又はＴ）、活性化されたオリゴヌクレオチド、酸及び塩基を含む試薬若しくは反応体、ブロッキング化学薬品、脱ブロッキング化学薬品、有機若しくは無機の誘導体化化学薬品、触媒、医薬、染料若しくは顔料からなる群から選択される方法。
【請求項３】
段階的反応プロセスを使用することにより、基板上に固相化学アレイを形成する方法であって：該方法は、
（ａ）前記基板上の少なくとも一つの領域に前記基板の他の領域における電荷とは異なる静電荷を形成することによって、前記少なくとも一つの領域を規定する工程と；
（ｂ）前記基板にエマルジョンを塗布し、該エマルジョンは、帯電した不連続相液滴及び該不連続相の中に担持された、又は該不連続相を含んでなる化学試薬を有する工程と；
（ｃ）必要とされない領域における堆積を低減するために、前記領域の静電荷によって、任意にバイアス電圧の使用によって、前記エマルジョンの不連続相を前記少なくとも一つの領域に堆積する工程と；
（ｄ）前記少なくとも一つの領域において、化学反応を起こさせる工程と；
（ｅ）前記エマルジョンを除去する工程と；
（ｆ）前記段階的反応プロセスの後続の工程を実施する工程と；
を具備する方法。
【請求項４】
各結合工程の前に脱保護工程を備えた段階的結合プロセスを使用して、基板上にＤＮＡアレイを形成する方法であって：該方法は、
（ａ）除去可能な保護基により保護された表面官能基を備えた基板を調製する工程と；
（ｂ）前記基板上の少なくとも一つの領域に、前記基板の他の領域における電界とは異なる電界を形成することによって、前記一つの領域を規定する工程と；
（ｃ）前記基板にエマルジョンを塗布し、該エマルジョンは、帯電した不連続相液滴及び該不連続相の中に担持された化学的脱保護剤を有する工程と；
（ｄ）必要とされない領域における堆積を低減するために、前記領域の電界によって、任意にバイアス電圧の使用によって、前記エマルジョンの不連続相を前記少なくとも一つの領域に堆積する工程と；
（ｅ）前記少なくとも一つの領域において、化学的脱保護を起こさせる工程と；
（ｆ）前記エマルジョンを除去する工程と；
（ｇ）前記段階的結合プロセスの後続の工程を実施する工程と；
を含んでなる方法。
【請求項５】
請求項４に記載の方法であって、前記エマルジョンの連続相は、約１×１０6オーム・ｃｍ以上の体積抵抗率を有する電気的に絶縁性の液体を含み、かつヘキサン、シクロヘキサン、イソオクタン、デカリン、ヘプタン、芳香族炭化水素、及びイソデカンのような炭化水素並びに炭化水素の混合物；線状、環状、又は多環状のパーフルオロアルカン、ビス（パーフルオロアルキル）アルケン、パーフルオロエーテル、パーフルオロアルキルアミン、臭化パーフルオロアルキル及び塩化パーフルオロアルキルを含むフルオロ炭素化合物を含むフルオロ化学薬品；ポリフェニルメチルシロキサン、ジメチルポリシロキサン、ポリジメチルシロキサン、及び環状ジメチルシロキサンのようなシリコーン液を含んでなる群から選択され、かつ前記エマルジョンの不連続相は、アセトン、アセトニトリル、シクロヘキサノン、ジブロモメタン、ジクロロメタン（塩化メチレン、ＤＣＭ）、トリクロロメタン、ジメチルホルムアミド（ＤＭＦ）、ジオキサン、１，２−ジクロロエタン（ＤＣＥ）、ニトロメタン、テトラヒドロフラン、トルエン、デカリン、ジメチルホルムアミド、イソブタノール、プロピレンカーボネート、ジメチルスルホキシド、並びにＩｓｏｐａｒ（登録商標）及びＮｏｒｐａｒ（登録商標）を含む商業的に入手可能な炭化水素の混合物、又はイソプロパノール／塩化メチレン、ニトロメタン／メタノール、ニトロメタン／イソプロパノール、トリクロロメタン／メタノール、若しくはイソプロパノール／塩化メチレンのような化合物の混合物を含んでなる群から選択される、前記方法。
【請求項６】
請求項４に記載の方法であって、前記エマルジョンはさらに電荷制御剤を含んでなる方法。
【請求項７】
請求項４に記載の方法であって、前記化学的脱保護剤が、ルイス酸、プロトン酸、臭化亜鉛、四塩化チタン、硝酸セリンアンモニウム、希鉱酸、トリクロロ酢酸（ＴＣＡ）、ジクロロ酢酸（ＤＣＡ）、ベンゼンスルホン酸、トリフルオロ酢酸（ＴＦＡ）、ジフルオロ酢酸、過塩素酸、オルトリン酸、トルエンスルホン酸、ドデシルベンゼンスルホン酸、及びジフェニル酸ホスフェートを含んでなる群から選択される方法。
【請求項８】
請求項４に記載の方法であって、前記エマルジョンはさらに界面活性剤を含み、該界面活性剤は連続相と相溶性の第一の部分及び不連続相と相溶性の第二の部分を有し、また該界面活性剤は前記連続相の体積低効率を有意に低下させないように選択される方法。
【請求項９】
請求項４に記載の方法であって、前記基板は、支持体、該支持体上の伝導体層、電荷を保持する材料の誘電体若しくは光伝導体層、及び化学的官能層を含んでなる方法。
【請求項１０】
別々に照明可能な画素を有するタイプのフラットスクリーンディスプレーを製造する方法であって：該方法は、
ｉ）複数の画素部位を規定する発光ダイオードアレイをもった基板を準備する工程であって、各画素部位が電極を含む工程と；
ｉｉ）選択された画素部位の電極に電荷を印加する工程と；
ｉｉｉ）着色剤を適用するために適合された液体組成物を準備、該液体組成物は絶縁性液体及び選択された色の帯電された着色剤を含む工程であって、前記着色剤はエマルジョンの不連続相である帯電した液滴であるか、又は該液滴の中に組込まれる工程；
ｉｖ）前記基板上に前記液体組成物を配置する工程と；
ｖ）前記着色剤を前記選択された画素部位に引き寄せる工程と；
ｖｉ）前記基板から過剰な液体組成物を除去する工程と；
ｖｉｉ）前記着色剤を前記基板に固定する工程と；
ｖｉｉｉ）他の選択された色の更なる着色剤を他の選択された画素部位に適用するために、工程ｉｉ）から工程ｖｉｉ）を繰り返す工程と；
を具備する方法。
【請求項１１】
別々に照明可能な画素を有するタイプのフラットスクリーンンディスプレーを製造する方法であって：該方法は、
ｉ）複数の画素部位を規定する伝導体アレイをもった基板を準備する工程であって、各画素部位が電極を含む工程と；
ｉｉ）選択された画素部位の電極に電荷を印加する工程と；
ｉｉｉ）前記選択された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｖ）前記基板上に前記液体組成物を配置する工程と；
ｖ）前記液滴を前記選択された画素部位に引き寄せる工程と；
ｖｉ）前記基板から過剰な液体組成物を除去する工程と；
ｖｉｉ）前記ポリマーを前記基板に固定する工程と；
ｖｉｉｉ）更なる選択されたポリマーフィルムを他の選択された画素部位に適用するために、工程ｉｉ）から工程ｖｉｉ）を繰り返す工程と；
を具備する方法。
【請求項１２】
別々に照明可能な画素を有するタイプのフラットスクリーンディスプレーを製造する方法であって：該方法は、
ｉ）複数の画素部位を規定する導電体アレイをもった基板を準備する工程であって、各画素部位が電極を含む工程と；
ｉｉ）前記複数の画素部位の全ての電極に電荷を印加する工程と；
ｉｉｉ）選択された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｖ）前記基板上に前記液体組成物を配置する工程と；
ｖ）前記帯電した液滴を前記選択された画素部位に引き寄せる工程と；
ｖｉ）前記基板から過剰な液体組成物を除去する工程と；
ｖｉｉ）前記ポリマーを前記基板に固定する工程と；
ｖｉｉｉ）前記複数の画素部位の電極うちの選択された電極に電荷を印加する工程と；
ｉｘ）選択された画素部位に染料を適用するために適合された第二の液体組成物を準備する工程であって、該第二の液体組成物は、絶縁性液体を含有する連続相と、前記ポリマーフィルム上に堆積させる前記染料の帯電した液滴又は該染料を含む帯電した液滴を含有する不連続相とを具備したエマルジョンを含んでなる工程と；
ｘ）前記第二の液体組成物を前記基板上に配置する工程と；
ｘｉ）前記帯電した液滴を前記選択された画素部位に引寄せる工程と；
ｘｉｉ）過剰な液体組成物を前記基板から除去する工程と；
ｘｉｉｉ）前記ポリマーを前記基板に固定する工程と；
ｘｉｖ）更なる選択された染料を他の選択された画素部位に適用するために、工程ｉｉｉ）から工程ｘｉｉｉ）を繰り返す工程と；
を具備する方法。
【請求項１３】
別々に照明可能な画素を有するタイプのフラットスクリーンディスプレーを製造する方法であって：該方法は、
ｉ）基板上に静電気アレイのパターンを発生させることによって、前記基板上に複数の画素部位を規定する工程と；
ｉｉ）前記規定された画素部位に選択されたポリマーフィルムを適用するために適合された液体組成物を準備する工程であって、該液体組成物は、絶縁性液体を含有する連続相と、ポリマーフィルムを堆積するためのポリマーの帯電した液滴又は該ポリマーを含む帯電した液滴を含有する不連続相とを具備したエマルジョンを含んでなる工程と；
ｉｉｉ）前記基板上に前記液体組成物を配置する工程と；
ｉｖ）前記液滴を前記規定された複数の画素部位に引き寄せる工程と；
ｖ）前記基板から過剰な液体組成物を除去する工程と；
ｖｉ）前記ポリマーを前記基板に固定する工程と；
ｖｉｉ）更なる選択されたポリマーフィルムを他の規定された画素部位に適用するために、工程ｉ）から工程ｖｉ）を繰り返す工程と；
を具備する方法。
【国際調査報告】
2007523735.tif 000011
2007523735.tif 000012